* vert plus accentué 417 2 g + Na2C03 2 g / 0# 815 C + l h à 815 OC que le vert clair minéral: #82 / procédé de production: a) vert clair 418 4 g + H3PO4 20 ml I trempage: 3 sem. i séchage b) gris sur plaque chauffante (hum.) / couleur du a) liquide b) solide minéral: #5 / procédé de production: 3 g + Na2C0 @ 4 g: vert clair intense 419 0# 982 OC # 420 0# 1037 C minéral: #109 J procédé de production: vert + vif que le 421 2 g + Na2CO3 2 g / 0# 815 C + 1 h à 815 C vert clair accentué minéral: #28 / procédé de production: vert un peu + vif 422 5 g + NH40H 25 ml / séchage naturel / irradié que le vert clair au rayonnement # à 64.7 Mrad minéral: #28 / procédé de production: vert + foncé que 423 1 g + NH4OH 4 ml / séchage naturel: .20 g + le vert clair 50 cc résine de polyester transparente + IZ catalyseur / broyage manuel / moulage i durcissement / irradié au rayonnement électro nique à 155,082 rad minéral: #5 / procédé de production: vert 424 2 g + Na2CO3 2 g / 1037 C / 1 h minéral: #67 / procédé de production: stries: vert I brun 425 0#704 OC + 4 h à 704 C: 1 9 + 6.50 g orangé foncé / ca- poudre de verre (spruce pine batch) / 0#1000 C ramel orangé moyen f refroidissement lent au four minéral: #6 / procédé de production: vert 426 4 g + HNO3 50 ml / trempage: 4 sem. / séchage sur plaque chauffante / irradié au rayonnement γ à 190.22 Mrad minéral: #50 / procédé de production; 27.4 g ciment Portland + 13 cc eau / broyage manuel / moulage / dépôt immédiat de 1 g #50 sur la pièce de ciment humide / dur crissement / rajout de 5 g 50 à la surface du ciment séché: vert / jaune / brun 427 0# 1037 C foncé / orange 428 0# 1065 C minéral: #50 / procédé de production: vert / orange 429 2 g + Na2CO3 2 g / 760 C / 1h minéraux: #50 + #53 / procédé de production: vert / brun 430 l g #53 intégré à la masse de 27.4 g ciment Portland + 13 cc eau J broyage manuel / mou lage / durcissement / rajout sur le ciment sé ché de 3 g #50 / 0# 926 C minéraux: #50 + #100 / procédé de production: 2 g #50 + Na2CO3 2 g ; dépôt sur une pierre #100: vert 431 926 C / 1 h # 432 982 C / 1 h vert / brun 433 1037 C / 1 h minéral: #64 ; procédé de production: vert 434 5 g + NH4OH 25 ml / séchage naturel / irradié au rayonnement γ à 424.7 Mrad minéral: #5 J procédé de production: 0# 1037 C: 50 g + Hcl 200 ml ou amiante recou verte de HCl / trempage: 1 sem. / séchage sur plaque chauffante: .50 g + Na2CO3 50 g: vert 435 0# 815 C i 436 0# 871 OC # 437 0# 926 C # 438 0# 1037 C minéral: #9 ; procédé de production: 2 g + Na2CO3 2 g: vert 440 0# 982 C + 1 h à 982 C # 441 0# 1037 C+ 1 h à 1037 C minéral: #20 / procédé de production: vert 442 2 g + Na2CO3 3 g / 926 C / 1 h minéral: #25 / procédé de production: vert 443 2 g + Na2CO3 2 g / 0# 815 C + 1 h à 815 C minéral: #34 / procédé de production: a) vert b) vert 444 100 g + HNO3 100 ml I trempage: 5 m. / séchage très clair naturel: 50 g + H3PO4 100 ml i trempage: 3 sem. / séchage sur plaque chauffante (hum.) / couleur du a) liquide b) solide minéral: #52 / procédé de production: vert 445 2 g + Na2CO3 2 g / 0#871 C + 1 h à 871 C minéral: #74 ; procédé de production: vert 446 2 g + Na2CO3 2 g / 0# 1037 C + 1 h à 1037 C / irradié au rayonnement γ à 63.88 Mrad minéral: #77 / procédé de production: a) vert froid 447 Ut 1037 C:1 g + H3PO4 20 ml ; trempage: 4 ans b) gris i séchage sur plaque chauffante (hum.) / cou leur du a) liquide b) solide minéral: # 102 / procédé de production: vert 445 l g + HCl 100 ml ; trempage; 2 sem. ; séchage sur plaque chauffante minéral: #78 i procédé de production: a) vert b) gris 449 0# 1037 OC: .5u g + H2PO4 80 ml i trempage: 2 sem. / séchage sur plaque chauffante (hum.) / couleur du a) liquide b) solide minéral: #6 i procédé de production: vert moyen 450 4 g + H2SO4 200 ml i trempage: 4 sem. i sécha @ ge sur plaque chauffante un peu + vert 451 irradié au rayonnement y à 190.22 Mrad minéral: #1 / procédé de production: vert intense 452 2 g + Na2CO3 2 g / 0# 982 C + 1 h à 982 C minéral: #1 / procédé de production: vert vif et corsé 453 pierre recouverte de HCl 20 ml i trempage: 2 sem. / irradiée au rayonnement γ à 5.7 Mrad / séchage sur bain de sable minéraux: #107 + #98 / procédé de production: vert accentué 454 l g #107 + Na2CO3 1.50 g í 871 C i 5 h: .50 g + .50 g #98 / irradié au rayonnement γ à 63.984 Mrad minéral: t34 / procédé de production: vert très intense 455 100 g + HNO3 100 ml i trempage: 5 m. . séchage naturel: .1 g + 50 cc résine de polyester transparente + 1% catalyseur / broyage ma nuel J dépôt dans un contenant fermé d'un couvercle et déposé dans un four pour les plastiques à 37 C jusqu'à durcissement minéral: #27 J procédé de production: vert très 456 0#1037 C: .50 g + H3PO4 50 ml / trempage : 2 puissant sem. / sechage sur plaque chauffante (hum.) minéral: #27 / procédé de production: vert profond 457 0#1037 C: 1 g + H2SO4 50 ml / trempage: 2 sem. / séchage sur plaque chauffante minéral: #95 J procédé de production: a) vert très vif 458 s 9 + HCl 80 ml I trempage: 2 sem. J sépara- b) vert kaki tion du liquide et du solide / séchage sur plaque chauffante / couleur du a) liquide b) solide minéral: *2 X procédé de production: vert foncé 459 2 g + Na2CO3 2 g / 0#982 C + 1 h à 982 C irradié au rayonnement γ à 64. 7 Mrad minéraux: *5 + #50 I procédé de production: vert foncé / brun 460 l g #5 intégré à la masse de 27.4 g ciment orangé / gris fer Portland + 13 cc eau / broyage manuel / mou / jaune / or ange lage / durcissement / ajout sur le ciment sé ché de 3 g #50 / 0# 926 C minéral: #50 / procédé de production: 4 g #50 déposés sur une pièce d'acier inoxydable mesurant 1 x l": vert foncé / brun 461 760 C / 10 min / retrait immédiat # vert un peu + clair 462 760 C / 13 min / retrait immédiat # vert encore + clair 463 760 C / 16 min / retrait immédiat # vert encore + clair 464 760 C / 19 min / retrait immédiat minéral: #50 / procédé de production: zones: vert foncé 465 l g + 6.50 g poudre de verre ispruce pine / brun caramel batch) / broyage manuel / dépôt sur une pla foncé que de céramique biscuitée J chauffage dans un four de 0#1000 C en atmosphère normale / refroidissement lent au four minéral: #61 J procédé de production: vert foncé 466 2 g + Na2CO3 2 g / 0# 1037 C + 1 h à 1037 C/ irradié au rayonnement γ à 64.7 Mrad minéral: *26 J procédé de production: vert foncé 467 1 g + 6.50 g poudre de verre (spruce pine batch) / broyage manuel / dépôt sur une plaque de céramique biscuitée / chauffage dans un four de 0#1000 "C en atmosphère normale / refroidissement lent au four / irradié au rayonnement γ à 9.88 Mrad minéral: #5 I procédé de production: vert clair / beige 468 .50 g + Na2CO3 .50 g / 0# 926 OC minéral: #5 / procédé de production: vert menthe très 469 250 g + HCl 1650 ml dans un bêcher de 2000 ml clair et localisé ou amiante recouverte de HCl dans un conte (léger ton gris) nant en hauteur / trempage: l sem. / séchage sur plaque chauffante (formation de 3 couches de couleurs superposées, dont celle en profon deur: vert pomme): 3 g + 27.4 g ciment Portland + 13 cc eau / broyage manuel / mou lage / durcissement / 0# 1065 C minéral: *6 / procédé de production: vert menthe plus 470 poudre irradiée au rayonnement gamma à 424.7 påle que le vert Mrad menthe clair minéral: #1 / procédé de production: vert menthe clair 471 3 g + H2SO4 50 ml / trempage: 2 sem. / séchage sur plaque chauffante minéral: #34 I procédé de production: vert menthe clair 472 100 g + HCl 100 ml I trempage: 5 m. I séchage sur plaque chauffante / 0# 218 C: .50 g + NH4OH 5 ml J séchage naturel: .2 g + 50 cc résine de polyester transparente + 1% cata lyseur / broyage manuel / dépôt dans un conte nant fermé d'un couvercle / durcissement minéral: *22 f procédé de production: vert menthe clair 473 Ot 1037 C: 1 g + H2S04 50 ml / trempage: 2 sem. i séparation du liquide et du solide / séchage sur plaque chauffante / irradié au rayonnement γ à 64.7 Mrad minéral: #24 / procédé de production: vert menthe clair 474 5 g + H2SO4 20 ml / trempage: 3 j / séchage sur plaque chauffante minéral: #22 / procédé de production: a) vert menthe 475 4 g + H2SO4 100 ml / trempage: 2 sem. / sépaclair et intense ration du liquide et du solide i séchage sur b) vert olive plaque chauffante / couleur du a) liquide intense b) solide minéral: #63 / procédé de production: vert menthe plus 476 poudre irradiée au rayonnement y à 360 Mrad saturé que le vert menthe clair minéral: #87 J procédé de production: vert menthe un peu 477 1% #87 est mélangé à de la pâte de verre et + foncé que le la tout est fusionné à 1315 C / irradiation vert menthe au rayonnement γ à 7.41 Mrad minéral: #27 i procédé de production: vert menthe intense 478 2 g + H3PO4 20 ml / trempage : 3 j / séchage et foncé sur bain de sable minéral: #6 / procédé de production: vert menthe intense 479 250 g + HCl 1650 ml dans un bécher de 2000 ml ou amiante recouverte de HCl dans un contenant en hauteur I trempage: 1 sem. I séchage sur plaque chauffante (formation de 2 couches de couleurs superposées, dont celle de surface est vert foncé [genre vert menthe]) / irradié au rayonnement γ à 190.22 Mrad minéral: #11 / procédé de production: vert menthe intense 480 2 g + Na2CO3 2 g I 0t871 C + l h à 871 0C minéral: #24 / procéd6 de production: vert menthe intense 481 5 g + H2SO4 20 ml / trempage : 3 j / séchage sur plaque chauffante / irradié au rayonnement γ à 64.7 Mrad minéral: #6 / procédé de production: a) vert foncé [ganre 482 250 g + HCl 1650 ml dans un bêcher de 2000 ml vert menthe] b) vert ou amiante recouverte de HCl dans un contenant foncé (léger ton en hauteur J trempage: l sem. I séchage sur jaune) plaque chauffante (formation de 2 couches de couleurs superposées) / couleur de la couche en a) surface b) profondeur minéral: #27 J procédé de production: vert menthe (très 483 2 g + H3PO4 20 ml i trempage: 3 j j / séchage léger ton jaune) un sur bain de sable i irradié au rayonnement y à peu + clair que le 64.7 Mrad vert menthe intense (ton jaune) minéral: #64 J procédé de production: vert menthe {léger 484 pierre irradiée au rayonnement X à 360 Mrad ton jaune) + pâle que le vert menthe prononcé (ton jaune) minéral: # / procédé de production: vert (genre vert 485 250 g + HCl 1650 ml dans un bêcher de 2000 ml menthe) un peu + ou amiante recouverte de HCl dans un contenant sombre que le vert en hauteur I trempage: l sem. i séchage sur menthe accentué plaque chauffante (formation de 2 couches de (ton brun) couleurs superposées, dont celle de surface est vert foncé [genre vert menthe]) / irradiée au rayonnement γ à 550.22 Mrad minéral: #34 i procédé de production: 100 g + HCl 100 ml I trempage: 5 m. / séchage naturel: vert menthe 486 0#204 C qui évolue 487 Ot 260 C lentement vers 488 0# 315 OC le 489 0# 371. OC vert menthe 490 0# 426 C foncé (ton brun) 491 0# 537 C minéral: #28 J procédé de production: vert menthe (léger 492 2 g + 20 ml éther / séchage naturel ton gris) minéral: #25 í procédé de production: vert menthe (genre 493 2 g + Na2CO3 2 g i 0#815 C + 45 min à 815 C vert malachite] minéral: #34 f procédé de production: vert menthe (genre 494 100 g + HCl 100 ml i trempage: 5 m. J séchage vert malachite] naturel / 0# 232 C/ irradié au rayonnement γ à 64.7 Mrad minéral: #27 / procédé de production: vert menthe (genre 495 4 g + H2SO4 80 ml J trempage: 2 sem. / séchage vert malachite] sur plaque chauffante intense minéral: #6 J procédé de production: vert conifère foncé 496 4 g + HCl 100 ml J trempage: 2 sem. i séchage sur plaque chauffante / irradié au rayonnement γ à 550.22 Mrad minéral: #17 / procédé de production: vert de phtalo + 497 2 g + HCl 15 ml + HNO3 10 ml / trempage: 6 j I pâle que le vert séparation du liquide et du solide J séchage de phtalo clair naturel / le solide est irradié au rayonnement γ à 65.65 Mrad minéral: #17 / procédé de production: a) vert de phtalo 498 l g + HCl 50 ml / trempage: 6 j / séparation clair et aigu du liquide et du solide / séchage naturel / b) vert lime très, couleur du a) liquide b) solide très intense minéral: *28 / procédé de production: vert de phtalo 499 granules irradiées au rayonnement y à 360 Mrad minéral: #95 / procédé de production: vert de phtalo 500 3 g + HCl 80 ml / trempage: 2 sem. / sépara tion du liquide et du solide / séchage sur plaque chauffante / la solide est irradié au rayonnement γ à 64.7 Mrad minéral: #34 / procédé de production: vert de phtalo + 501 100 g + HCl 100 ml i trempage: 5 m. / séchage intense que le naturel / 0# 232 C/ irradié au rayonnement γ vert de phtalo à 424.7 Mrad minéral: #17 i procédé de production: vert de phtala 502 2 g + HNO3 25 ml I trempage: 6 j / séparation beaucoup + intense du liquide et du solide / séchage naturel i le que le vert de solide est irradié au rayonnement γ à 65.65 phtalo Mrad minéral: *24 / procédé de production: a) vert de phtalo 503 pierre irradiée au rayonnement W à 65 Mrad: b) vert pomme vif broyage / 1 g de poudre irradiée + HNOJ 40 ml / séchage naturel / couleur du a) liquide b) solide minéral: *24 / procédé de production: a) vert de phtalo 504 1 g + HNDO 40 ml / séchage naturel / couleur très intense du a) liquide b) solide b) vert kaki moyen minéral: #34 / procédé de production: vert de phtalo 505 pierre recouverte de 1000 ml d'acide acétique très intense et vif / séchage naturel I prélèvement des cristaux sur la pierre: 1 g de cristaux + NH4OH 4 ml / séchage naturel: .20 g + 50 cc résine de polyester transparente + 1% catalyseur / broyage manuel / moulage / durcissement / ir radié au rayonnement γ à 5.7 Mrad minéral: #17 / procédé de production: vert de phtalo 506 2 g + HNO3 25 ml i trempage: 6 j I séparation très intense du liquide et du solide / séchage naturel / le liquide est irradié au rayonnement X à 425.65 Mrad minéral: #22 I procédé de production: vert de phtalo + 5v7 4 g + HNO3 100 ml / trempage: 2 sem. I séparaintense et vif tion du ler liquide et du solide / séchage au que le vert de dessicateur du ler liquide / ajout au même sophtalo très intense lide de HNO3 100 ml / trempage: 2 sem. / sépa ration du 2e liquide et du solide i séchage au dessicateur du 2e liquide / séchage naturel du solide / le 1er liquide est irradié au rayon nement γ à 424.7 Mrad minéral: #17 f procédé de production: a) vert de phtalo 508 1 g + HNO3 50 mi / trempage: 6 j / séparation intense et foncé du liquide et du solide J séchage naturel / b) vert de phtalo couleur du a) liquide b) solide moyen minéral: *17 f procédé de production: ai vert de phtalo 509 2 g + HCl 15 ml + HNO3 10 ml J trempage: t j i clair / vert de séparation du liquide et du solide / séchage phtalo intense naturel / couleur de a) solide b) liquide b) vert de phtalo vif minéral: t17 / procédé de production: vert de phtalo 510 2 g + HCl 15 ml + HNO3 10 ml J trempage: 6 j i léger ton vert séparation du liquide et du solide / séchage menthe) beaucoup naturel / le liquide est irradié au rayonne + intense ment γ à 65.65 Mrad minéral: #17 i procédé de production: vert de phtalo 511 315 C / 1 h: l g + HCl 40 ml / trempage: 14 (ton beige) + accen- j / séparation du liquide et du solide i sétué et sombre que le chage naturel / le liquide est irradié au vert de phtalo påle rayonnement γ à 65.65 Mrad (ton beige) minéral: #70 / procédé de production: vert mitoyen entre 512 1 g + Na2CO3 2 g / 0# 982 C le vert de phtalo et le vert olive minéral: #34 / procédé de production: vert pelouse un peu 513 pierre recouverte de 1000 mi d'acide acétique + clair que le vert f séchage naturel / prélèvement des cristaux pelouse très clair sur la pierre: 5 g cristaux + NH*OH 25 ml J séchage naturel: l g + 1 cc encre d'impri merie blanc opaque / broyage manuel 1 1 im pression sur papier blanc glacé / irradié au rayonnement γ à 22.8 Mrad minéraux: #18 + #27 I procédé de production: vert pelouse clair 514 1.50 g #18 + .25 g #27 / 1000 C i 2 h # 515 1.50 g #18 + .50 g #27 / 1000 C / 2 h # 516 1.50 g #18 + .75 g #27 / 1000 C / 2 h 517 1.50 g *18 + i g #27 / 1000 C J 2 h @ 518 1.50 g #18 + .50 g #27 / 1010 C / 1 h # 519 1.50 g #18 + .50 g #27 / 0# 1037 C minéraux: #18 + #26 6 / procédé de production: vert pelouse clair 520 l g #18 + l g #26 + 1 g MgO J 926 C / 1 h / 521 l g #18 + 1 9 #26 + 1 g MgO i 982 C / 1 h | 522 1.50 g #18 + .50 g #26 / 871 C / l h 523 1.50 g #18 + .i5 g #26 / 887 OC i 1 h 1 524 1.50 g #18 + .25 g #26 J 887 OC / l h 1 525 1.50 g #18 + .35 g #26 J 898 C i 1 h | 526 1.50 g #18 + .50 g #26 / 898 C / 1 h # 527 1.50 g #18 + .40 g #26 / 915 OC / i h + accentué 528 1.50 g #18 + .25 g # 26 / 898 C / 1 h encore + accentué 529 1.50 g #18 + .50 g #26 / 915 C / 1 h minéraux: #18 + *27 I procédé de production: vert pelouse clair 530 1.50 g #27 + .25 g #18 J 1000 aC / 2 h + foncé 531 1.50 g #27 + .50 g #18 / 1000 C / 2 h encore + foncé 532 1.50 g #27 + 1 g #18 / 1000 C / 2 h minéraux: #27 + i29 J procédé de production: vert pelouse clair 533 1.50 g #29 + .25 g #27 / 1000 OC J 2 h | 534 1.50 g #29 + .25 g #27 / 832 C / 1 h # 535 1.50 g #29 + .25 g #27 / 915 C / 1 h minéral minéral: #22 I procédé de production: vert pelouse 546 4 g + HNO3 100 ml J trempage: 2 sem. í sépara tion du ler liquide et du solide i séchage au dessicateur du ler liquide i ajout au même @o- lide de HNO3 100 ml / trempage: 2 sem. / sépa ration du 2e liquide et du solide / séchage au dessicateur du 2e liquide J séchage naturel du solide / le solide est irradié au rayonnement γ à 64.7 Mrad minéraux: #27 f #49 t procédé de production: vert pelouse 547 .50 g #27 + 1.50 g #29 / 1000 C i 1 h minéral: #27 / procédé de production: vert pelouse 548 1 g + 27,4 g ciment Portland + 13 cc eau / broyage manuel / moulage / durcissement / 0#1037 C minéral: #26 / procédé de production: vert pelouse 549 1.50 g poudre de coquille de moule + .50 g #26 / 1037 C / 1 h minéral: #109 / procédé de production: vert pelouse 550 .50 g + Na2CO3 2 g / 0# 871 C + 1 h à 871 C minéraux: #26 + #29 f procédé de production: vert pelouse 551 1 g #29 + .50 g #26 / 926 C / 1 h + clair et froid 552 1 g i29 + .25 g *26 / 926 C / i h encore + 553 l g #29 + .10 g #26 / 926 C / 1 h vert pelouse 554 .50 g #29 + 1.50 g #26 / 926 C i 1 h de 1 555 .50 g i29 + l g #26 I 926 C @ 1 h tons i 556 .50 g #29 + .50 g #26 J 926 OC f 1 h variés i 557 .50 g *29 + .25 g #26 / 926 C J i h # 558 .50 g #29 + .10 g #26 / 926 C. / 1 h minéral: #107 J procédé de production: 2 g + Na2CO3 2 g: vert pelouse 559 0# 815 OC + 1 h à 815 OC 1 560 0# 926 OC + 1 h à 926 OC 1 561 Ot 1037 C+ l h à 1037 C de tons 1 562 1 g + Na2CO3 .50 g i 871 C / 1 h # 563 1 g + Na2CO3 2 g / 871 C / 1 h variés # 564 1 g + Na2CO3 2.50 g / 871 C / 1 h minéral: #87 I procédé de production: vert pelouse 565 1% t87 est mélangé à de la pâte de verre de (reflet vert olive) type cristal et le tout est fusionné à 1315 C minéraux: #33 + #26 / procédé de production: vert pelouse + 566 3 g #33 + 2 g #26 / 926 C / 1 h clair que le vert pelouse moyen minéral: #27 / procédé de production: vert pelouse pastel 567 1.50 g poudre de coquille de moule + .50 g moyen et froid #27 I 0#1037 C / irradié au rayonnement y à 424.7 Mrad minéral: #5 / procédé de production: vert pelouse moyen 568 50 g + HCl 200 ml ou amiante recouverte de HCl / trempage: 1 sem. / séchage sur plaque chauf fante: 3 g + Na2CO3 4 g / 0# 1037 C minéraux: #26 + #29 / procédé de production: vert pelouse moyen 569 1.50 g #29 + .25 g #26 / 843 C / 1 h 570 1.50 g #29 + .25 g #26 / 915 C / 1 h 571 1.50 g #29 + .25 g #26 / 1010 C / 1 h minéraux: #33 + #68 / procédé de production: vert pelouse moyen 572 3 g #33 + 2 g #68 / 926 C / 1 h minéral: #74 / procédé de production: vert pelouse moyen 573 2 g + Na2CO3 2 g / 0# 1037 C + 1 h à 1037 C et intense / irradié au rayonnement gamma à 423.88 Mrad minéraux: #18 + #26 / procédé de production: vert pelouse vif 574 .50 g #18 + 1.50 g #26 / 926 C / 1 h minéraux: #26 + #29 / procédé de production: vert pelouse vif 575 1.50 g #29 + .50 g #26 / 926 C / 1 h vert pelouse + vif 576 1.50 g #29 + .50 g #26 / 982 C / 1 h vert pelouse vif 577 1 g #29 + 1 g #26 / broyés et humectés avec de et lumineux l'eau jusqu'à consistance de påte / 1093 C / # 45 min minéral: #26 / procédé de production: vert pelouse vif 578 .74 g poudre de coquille de moule + 1 g #26 / 926 C / 1 h minéral: #92 / procédé de production: vert pelouse vif 579 2 g + Na2CO3 2 g / 0# 871 C + 45 min à 871 C minéraux: #18 + #26 / procédé de production: vert pelouse un peu 580 1 g + 1 g + 1 g SiC / 926 C / 1 h / +foncé que la vert 982 C / 15 h + 30 min / refroidissement / pelouse intense 982 C / 3 h minéral: #34 / procédé de production: vert pelouse très 581 pierre recouverte de 1000 ml d'acide acétique intense / séchage naturel / prélèvement des cristaux sur la pierre: 2 g cristaux + HCl 2 ml / trempage: 2 sem. / irradié au rayonnement γ à 5.7 Mrad / séchage sur bain de sable minéral: #11 / procédé de production: 2 g + Na2CO3 2 g: vert pelouse 582 0# 982 C + 1 h à 982 C puissant 583 0# 1037 C + 1 h à 1037 C minéral: #107 / procédé de production: 1 g + Na2CO3 1 g: vert pelouse 584 871 C / 1 h puissant # vert pelouse 585 871 C / 6 h puissant et foncé minéral: #21 i procédé de production: 2 g + Na2CO3 2 g: vert pelouse sombre 586 0#815 C + l h à 815 C + accentué et vif 587 0#871 C + 1 h à 871 C ancore + 588 0$926 C + 1 h à 926 C minéraux: #26 et #29 / procédé de production: vert pelouse sombre 589 1 g + 1 g / 1093 C / 45 min minéraux: #18 et #27 / procédé de production: vert pelouse + clair 590 1.50 g - + 1.50 g i 1000 C f l h que le vert pelouse foncé minéral: *5 X procédé de production: vert pelouse foncé 591 50 g + HCl 200 ml ou amiante entièrement recouverte de HCl i trempage: i sem. i sécha ge sur plaque chauffante: 4 g + Na2CO3 4 g / 0#1093 C minéraux: #18 + #26 / procédé de production: vert pelouse foncé 592 l g + l g + 1 g SiC i 926 OC / 1 h / 982 C / 15 h + 30 min / refroidissement / 926 C / 3 h minéraux: #18 + t27 / procédé de production: vert pelouse foncé 593 1.50 g + 1.50 g J 1000 C J 2 h minéral: #34 procédé de production: vert pelouse foncé 594 pierre recouverte de 1000 ml acide acétique J séchage naturel f prélèvement des cristaux sur la pierre / cristaux irradiés au rayon nement γ à 424.7 Mrad minéral: #52 J procédé de production: vert pelouse foncé 595 2 g + Na2CO3 2 g / 0# 926 C + 1 h à 926 C / irradié au rayonnement γ à 424.7 Mrad minéral: #61 J procédé de production: vert pelouse foncé 596 2 g + Na2CO3 2 g / 0#1037 C + 1 h à 1037 C / irradié au rayonnement γ à 424.7 Mrad minéral: #99 I procédé de production: vert pelouse foncé 597 2 g + Na2CO3 2 g / 0# 926 C + 1 h à 926 C / irradié au rayonnement γ à 424.7 Mrad minéraux: t98 + #109 / procédé de production: vert pelouse foncé 598 '1 g + Na2COs 3 g + 1 g J 0#871 OC minéral: #107 / procédé de production: 1 g + Na2CO3 1.50 g: vert pelouse foncé 599 871 C J l h vert pelouse très 600 871 C / 8 h foncé, minéraux: #18 + #27 I procédé de production: vert pelouse très 601 1.50 g + 1.50 g / 1000 C / 8 h foncé minéral: #95 J procédé de production: vert pelouse très 602 3 g + HCl 80 ml / trempage: 2 sem. J séparafoncé, [quasi noir) tion du liquide et du solide J séchage sur plaque chauffante / le solide est irradié au rayonnement γ à 424.7 Mrad minéraux: #18 + t26 I procédé de production: vert pelouse noir 603 1.50 g #18 + .25 g #26 / 1287 C / 1 h # 604 1.50 g #18 + .50 g #26 / 1287 C / 1 h minéral: #9 / procédé de production: vert pelouse clair 605 2 g + Na2CO3 2 g / 0# 815 C + 30 min à 815 C / brange minéraux: #9 + #98 J procédé de production: vert pelouse foncé 606 1 g + Na2CO3 2 g + 1 g / 0# 871 C / brun noir minéraux: #18 + i27 J procédé de production: vert pelouse clair 607 .50 g #27 + 1.50 #18 / 1000 C / 2 h / irradié (léger ton bleu) au rayonnement γ à 64.7 Mrad minéraux: #18 + #27 I procédé de production: vert pelouse 608 1.50 g + 1.50 g J 1000 C J i h (ton bieu) 609 1 g #27 + 1.50 g #18 / 1000 C / 1 h # 610 .50 g #27 + 1.50 g #18 / 1000 C / 1 h minéraux: #18 + #26 J procédé de production: vert pelouse 611 1 g + l g I 1093 C J 45 min (ton bleu) 612 1 g + l g I broyés et humectés avec de l'eau jusqu'à consistance de pâte / 1093 C / 45 min vert pelouse (très t13 1.50 g #18 + .50 g #26 / 926 C J l h léger ton bleu) # vert pelouse (ton 614 1.50 g #18 + .50 g #26 / 1093 C / 1 h bleu) encore + foncé # encore + foncé 615 1.50 g #18 + .50 g #26 / 1260 C / 1 h minéraux: #18 + #27 J procédé de production: vert pelouse moyen 616 .50 g #27 + 1.50 g #18 / 1000 C / 2 h / irra (léger ton bleu) dié au rayonnement γ à 424.7 Mrad minéraux: #19 + #2'6 / procédé de production: vert pelouse inten- 617 .50 g #19 + l g *26 i 92'6 C i l h se (léger ton bleu) # vert pelouse moyen 618 1 g #19 + 1.50 g #26 / 926 C / 1 h (tou bleu) # vert pelouse (ton 619 1 g + 1 g / 926 C / 1 h bleu) un peu + clair vert pelouse iton 620 l g #19 + .25 g *26 J 926 C J 1 h bleu) + clair # vert pelouse (ton 621 1.50 g #19 + .50 g #26 / 926 OC J 1 h bleu) + clair que le vert pelouse moyen minéral: #21 / procédé de production: vert pelouse très 622 2 g + Na2CO3 2 g / 0# 982 C + 1 h à 982 C intense (ton bleu) minéraux: #18 + #26 I procédé de production: vert pelouse (ton 623 1.50 g #18 + .50 g #26 / 1037 OC / l h: .25 g bleu) un peu + pâle + HF 20 ml J trempage: 24 h J séchage dans une que le vert pelouse étuve à 37 C foncé (ton bleu) minéraux: *73 + #76 / procédé de production: vert pelouse (ton 624 0.14061 g #73 irradié au rayonnement y à 2.26 bleu) + pâle que Mrad + 0.14061 g indigo irradié au rayonnele vert pelouse ment y à 2.26 Mrad + 0.14061 g #76 J broyage foncé (ton bleu) minéral: t73 I procédé de production: vert pelouse (ton 625 0.14061 g #73 irradié au rayonnement y à 2.26 bleu) un peu + pâle Mrad + 0.14061 g indigo irradié au rayonneque le vert pelouse ment γ à 2.26 Mrad + Na2CO3 0.28122 g / foncé (ton bleu) broyage minéral: #73 t procédé de production: vert pelouse foncé 626 0.14061 g #73 irradié au rayonnement X à 2.26 (ton bleu) Mrad + 0.14061 g indigo irradié au rayonne ment γ à 2.26 Mrad / broyage minéraux: #33 + *26 f procédé de production: vert pelouse (ton 627 6 g #33 + 2 g #26 / 1037 C / 30 min bleu) foncé minéraux: #18 + #26 J procédé de production. vert pelouse (ton 628 1.50 g #18 + .50 g #26 11037 OC f l h: .25 g bleu) + intense + HCl 20 ml / trempage: 3 j / séchage sur plaque chauffante minéral: #5 / procédé de production: 0#1037 OC: 50 9 + HCl 200 ml ou amiante recou verte de HCl J trempage: 1 sem. / séchage sur plaque chauffante: vert pelouse (ton 629 1 g + 0.28122 g indigo + 0.14961 g noir bleu) un peu + pale animal + 0.14061 g MgO J broyage que le vert pelouse foncé (ton bleu) # vert palouse (ton 630 1 g + 0.28122 g indigo + 0.14061 g noir bleu) un peu + pâle animal + Na2CO3 0.28122 g J broyage que le vert pelouse foncé (ton bleu) vert pelouse très 631 l g + 0.28122 g indigo + 0.14061 g noir foncé (ton bleu animal / broyage très accentué) minéral: #5 J procédé de production: vert pelouse (ton 632 0# 1037 C:50 g + HCl 200 ml ou amiante recoujaune) un peu + pâle verte de HCl / trempage: l sem. J séchage sur que le vert pelouse plaque chauffante: 1 g + 0.14061 g indigo + très intense (ton Mg0 0.14061 g / broyage jaune) minéraux: #20 + #27 i procédé de production: vert pelouse (léger 633 1.50 g #20 + .50 g #27 / 1000 C / 2 h ton brun) minéraux: #18 + #26 / procédé de production: vert pelouse moyen 634 1 g + 1 g + Mg0 1 g / 982 C / 15 h (léger ton brun) minéral: i92 I procédé de production: vert pelouse foncé 635 2 g + Na2CO3 2 g J 0# 871 C + l h à 871 OC et sombre (ton brun) / irradié au rayonnement y à 424.7 Mrad minéraux: #18 + #26 / procédé de production: vert pelouse très 636 1 g + 1 g + 1 g Ca(OH)2 / 926 C / 1 h påle (ton gris) minéraux: #18 + #26 / procédé de production: vert pelouse påle 637 1 g + 1 g + 1 g SiC / 926 C / 1 h (ton gris) minéral: #11 J procédé de production: vert pelouse clair 638 2 g + Na2CO3 2 g / 0# 871 C + 1 h à 871 C / (ton gris) irradié au rayonnement γ à 550.22 Mrad minéral: #53 f procédé de production: vert clair mitoyen 639 1% #53 est mélangé à de la påte de verre et la entre le vert menthe tout est fusionné à 1315 oC et le vert pelouse # plus sombre 640 irradié au rayonnement γ à 9.88 Mrad minéral: #52 f procédé de production: vert émeraude + 641 2 g + Na2CO3 2 g J 0# 982 C + l h à 982 C accentué que le vert émeraude påle minéral: *52 / procédé de production: vert émeraude 642 2 g + Na2CO3 2 g i Ot 926 OC + l h à 926 C beaucoup + intense irradié au rayonnement z à 64.7 Mrad que le vert émeraude påle minéral: #34 / procédé de production: vert émeraude pâle 643 100 g + HCl 100 ml / trempage: 5 m. f séchage naturel i 0# 232 C: .50 g t NH40H 5 ml J sé chage naturel: .1 g + 50 cc résine de poly ester transparente + 1% catalyseur / broya ge manuel / dépôt dans un contenant fermé d'un couvercle et déposé dans un four pour les plastiques à 37 C jusqu'à durcissement minéral: #17 I procédé de production: vert émeraude un 644 2 g + HCl 20 ml + HNOx 5 ml I trempage: 6 j / peu + clair que le séparation du liquide et du solide i séchage vert émeraude clair naturel / irradié au rayonnement γ à 65.65 Mrad minéral: #8 j procédé de production: vert émeraude clair 645 poudre irradiée au rayonnement neutronique 'pendant 2,000 sec à 1012 neutrons / cm2 / sec I puis, recouverte de 20 ml révélateur photographique D19 de Kodak / couleur du liquide minéral: #17 I procédé de production: a) vert émeraude 646 2 g + HCl 20 ml + HNOJ 5 ml I trempage: 6 j i clair b) vert jaune séparation du liquide et du solide / séchage très clair naturel /couleur du a) liquide b) solide minéral: #34 I procédé de production: a) vert émeraude 647 pierre recouverte de 1000 ml acide acétique clair b) gris foncé J séchage naturel / prélèvement des cristaux sur la pierre: 2 g cristaux + H3P04 20 ml / trempage: 3 j / séchage sur plaque chauffante (hum.) / couleur du a) liquide b) solide minéral: #99 X procédé de production: vert émeraude vif 648 2 g + Na2CO3 2 g / 0# 1037 oC + 1 h à 1037 C minéral: #17 / procédé de production: a) vert émeraude 649 3 g + HNO3 50 ml / trempage: 6 j / séparation b) vert pomme påle du liquide et du solide / séchage naturel / couleur du a) liquide b) solide minéral: *60 I procédé de production: 2 g + Na2CO3 2 g: vert émeraude 650 0#871 C + 1 h à 871 C # 651 0#1037 C + 1 h 7 1037 C minéral: #103 t procédé de production: a) vert émeraude 652 4 g + HCl 20 ml / trempage: 24 h / séparation b) gris brun du liquide et du solide / séchage sur plaque chauffante / couleur du a) liquide b) solide minéral: #104 I procédé de production: vert émeraude 653 4 g + H3PO4 20 ml / trempage: 3 j / séchage sur plaque chauffante minéral: *34 procédé de production: vert émeraude + 654 100 g + HCl 100 ml / trempage: 5 m. / séchage intense sur une plaque chauffante: .50 g + NH40H 5 ml / séchage naturel: .1 g + 50 cc résine de polyester transparente + 1% catalyseur / broyage manuel / dépôt dans un contenant fermé d'un couvercle et déposé dans un four pour les plastiques à 37 C jusqu'à durcissement minéral: #69 I procédé de production: vert émeraude 655 2 g + Na2CO3 2 g / Ot 982 C + 1 h à 982 C intense et foncé I irradié au rayonnement y à 423.88 Mrad minéral: #60 / procédé de production: vert émeraude 656 2 g + Na2CO3 2 g / 0# 926 C + 1 h à 926 C beaucoup + accentué irradié au rayonnement S à 424.7 Mrad minéral: #17 / procédé de production: a) vert émeraude 657 3 g + HCl 50 ml / trempage: 6 j / séchage naintense b) jaune turel I couleur du a) liquide séché naturellecanari très vif ment b) solide séché sur plaque chauffante minéral: #20 / procédé de production: vert émeraude 658 2 g + Na2CO3 1 g / 926 C / 1 h intense minéral: #30 / procédé de production: a) vert émeraude 659 4 g + HNOx 50 ml J trempage: 2 h I séparation intense b) vert du liquide et du solide en 6 parties: a) le pomme clair c) vert liquide pur: séchage naturel; b) le liquide olive (léger ton pur: séchage sur bain de sable; c) le liquide jaune) d) vert olive et un peu de solide; d) le solide: séchage naei vert clair (léger turel; e) le solide: séchage sur bain de saton bleu) f) vert ble; f) le solide issu de c): séchage naturel olive (léger ton / couleur de a, b, c, d, e et f jaune) [moins intanse que c)] minéral: t54 / procédé de production: vert émeraude 660 1 g + Na2CO3 1 g / 982 C / 1 h intense minéral: #34 / procédé de production: vert émeraude + 661 pierre recouverte de 1000 ml acide acétique foncé que le vert I séchage naturel / prélèvement des cristaux émeraude prononcé sur la pierre / cristaux irradisé au rayonne ment γ à 64.7 Mrad minéral: #34 / procédé de produotion: vert émeraude + 662 pierre recouverte de 1000 ml acide acétique intense I séchage naturel / prélèvement des cristaux sur la pierre: 1 g cristaux + NH+OH 4 ml / séchage naturel: .20 g + 50 cc résine de polyester transparente + IZ catalyseur / broyage manuel I moulage / durcissement / irradié au rayonnement électronique à 305,082 rad minéral: #34 / procédé de production: vert émeraude + 663 pierre recouverte de 1000 ml acide acétique clair que le vert / séchage naturel i prélèvement des cristaux émeraude très vif sur ia pierre / les cristaux sont irradiés au rayonnement électronique à 302,831 rad minéral: #22 / procédé de production: a) vert émeraude 664 4 g + HNO3 100 ml l trempage: 2 sem. I séparatrès intense tion du ler liquide et du solide i ajout de bi bleu très vif / HNO3 @00 ml au même solide / séparation du 2e vert turquoise aigu liquide et du solide I séchage au dessicateur c) vert intense, mi- du 2e liquide J séchage naturel du solide J toyen entre le vert couleur du a) ler liquide b) 2e liquide pelouse et le vert c) solide de Paris minéral: #95 / prscédé de production: vert émeraude 665 3 g + HCl 8@ ml ! trempage: 2 sem. J séparabeaucoup + intense tion du liquide et du solide ; séchage sur que le vert émeraude plaque chauffante / le liquide est irradié au très vif rayonnement γ à 64.7 Mrad minéral: #34 / procédé de production: vert émeraude + vif 666 pierre recouverte de 100 ml acide acétique et intense que le / séchage naturel J prélèvement des cristaux vert émeraude très sur la pierre: 2 g cristaux + 4 g ciment intense Portland @ + 6 cc polymer à béton + 0.18 cc catalyseur + 1.50 millième de g de cobalt 6% / broyage manuel / moulage / durcissement / ir radié au rayonnement γ à 18.85 Mrad minéral: #27 / procédé de production: vert émeraude 667 4 g + H2PO4 50 ml / trempage: 2 sem. / puissant séchage sur plaque chauffante (hum.) minéral: #50 + #98 ! procédé de production: vert émeraude 668 10 g + 10 g + Na2CO3 20 g J 982 C puissant et sombre J l h minéral: *81 / procédé de production: 2 g + Na2CO3 2 g: vert émeraude très 668.1 871 C f 3 h puissant # + foncé 668.2 871 C / 8 h minéral: #81 + #98 / procédé de production: vert émeraude très 669 1 g + 1 g + Na2CO3 3 g / 871 C / 1 h puissant minéral: *81 I procédé de productiun: vert émeraude 670 2 g + K2CO3 3 g / 0# 871 C extrêmement puissant minéral: #34 / procédé de production: vert émeraude foncé 671 pierre recouverte de 1000 ml acide acétique / séchage naturel / prélèvement des cristaux sur la pierre: 5 g cristaux + NH4OH 25 ml / séchage naturel / irradié au rayonnement γ à 424.7 Mrad minéral: #54 J procédé de production: vert émeraude + 672 1 g + K2CO3 3 g / 0# 982 C foncé que le vert émeraude foncé minéral: #81 / procédé de production: vert émeraude très 673 2 g + Na2CO3 2 g / 0# 982 C + 1 h à 982 C puissant et foncé minéraux: #50 + *98 I procédé de production: vert émeraude som- 674 10 g + 10 g + Na2CO3 20 g / 0# 1121 OC bre allant vers le noir minéral: #107 I procédé de production: vert émeraude très 675 1 g + Na2CO3 2 g / 0# 982 C vif (ton bleu) minéral: #24 I procédé de production: vert émeraude très 676 1 g + 6.50 g poudre de verre (spruce pine puissant (ton bleu) batch) J broyage manuel I dépôt sur une plaque de céramique biscuitée I chauffage dans un 1 four de 0#1000 C en atmosphère normale / re I froidissement lent au four s'accentue un peu 677 irradié au rayonnement y à 9.88 Mrad minéral: #81 / procédé de production: 2 g + K2CO3 3 g: vert émeraude (ton 678 0# 926 C bleu) + saturé et sombre que le vert émeraude extrêmement puissant # encore + intense 679 0# 982 C minéral: #112 i procédé de production: 2 g + Na2CO3 2 g: vert émeraude (ton 680 0# 982 C + 1 h à 982 oC bleu) extrémement puissant # s'intensifie 681 0# 1037 C + 1 h à 1037 C minéral: #54 / procédé de production: vert émeraude (ton 682 1 g + K2CO3 2 g / 0# 982 C bleu) + plus foncé que le vert émeraude noir (ton bleu) minéral: #5 I procédé de production: vert kaki clair 683 2 g + Na2CO3 2 g 1 0# 982 C + 1 h à 982 C minéral: #6 / procédé de production: 2 g + Na2CO3 2 g: vert kaki clair 684 982 C / 1 h # 685 1037 C / 1 h minéral: *27 minéral: #5 / procédé de production: 50 g + HCl 200 ml ou amiante recouverte de HCl / trempage: 1 sem. i séchage sur plaque chauffante: 3 g f Na2CO3 4 g: vert kaki 687 982 C / 45 min # + foncé et vert 688 982 C / 55 min minéral: #6 / procédé de production: vert kaki moyen 689 2 g + Na2CO3 2 g / 648 C / 1 h minéraux: #14 + #26 / procédé de production: vert kaki-moyen 690 1.50 g #14 + .50 g #26 / 0# 1037 OC s'accentue beaucoup 691 irradié au rayonnement élactronique à 302,831 rad minéral: #5 / procédé de production: vert kaki X vert 692 50 g + HCl 200 ml ou amiante recouverte de turquoise HCl / trempage: 1 sem. / séchage sur plaque chauffante: 3 g + Na2CO3 4 g / 982 C / 1 h minéral: i26 / procédé de production: vert kaki foncé 693 l g + 6.50 g poudre de verre (spruce pine (reflet jaune) batch) / broyage manuel I dépit sur une plaque de céramique biscuitée / chauffage dans un four de 0#1000 C en atmosphère normale J re I froidissement lent au four # + foncé 694 irradié au rayonnement γ à 4.94 Mrad minéraux: #14 + #26 / procédé de production: vert kaki moyen 695 1.50 g #14 + .50 g #26 / 0# 1037 C / irradié (ton brun) au rayonnement γ à 424.7 Mrad minéral: #6 1 procédé de production: vert kaki moyen 696 2 g + Na2CO3 2 g / 0# 648 C + 1 h à 648 C (ton brun orangé) minéral: #28 J procédé de production: vert kaki accentué 697 2 g + Na2CO3 2 g / 482 C / 1 h / irradié (léger ton brun gris) au rayonnement γ à 424.7 Mrad minéraux: #18 + #26 I procédé de production: vert tres clair 698 1.50 g 818 + .50 g #26 J broyés et humectés Equasi beige] avec de l'eau jusqu'à consistance de pâte J 704 OC / 1 h minéraux: #26 + #29 / procédé de production: vert très clair 699 1.50 g #29 + .50 g #26 i broyés et hu [quasi beige] mectés avec de l'eau jusqu'à consistance de påte / 815 C / 1 h minéraux: #18 + #26 / procédé de production: vert beige + pâle 700 1.50 g #18 + .50 g #26 J 898 C / l h que vert beige clair i irradié au rayonnement X à 550.22 Mrad minéraux: t18 + #27 / procédé de production: vert beige + pâle 701 .50 g i27 + 1.50 g #18 I Ot 10.37 C/ irque vert beige clair radié au rayonnement y à 424.7 Mrad minéral: #22 / procédé de production: vert beige 702 3 g + 20 ml solution de cyanure (95% eau distillée + 5% KCN) f séchage naturel / le solide est irradié au rayonnement γ à 424.7 Mrad minéral: #1 f procédé de production: vert brun clair 703 3 g + H2SO4 50 ml / trempage: 2 sem. / séchage sur plaque chauffante minéral: #50 I procédé de production: vert brun 704 4 g poudre déposés sur une pièce d'acier inoxydable mesurant 1" x 1" / 760 C / 20 min / retrait immédiat minéraux: *26 + #29 i procédé de production: vert brun 705 1.50 g #29 + .50 g #26 / 1093 C / 1 h # + accentué 706 1.50 g #29 + .50 g #26 / 1093 C / 4 h # encore + accentué 707 1.50 g #29 + .50 g #26 / 1093 C / 8 h minéral: #77 / procédé de production: vert brun (reflet 708 1 g + 6.50 g poudre de verre (spruce pine jaune) batch) I broyage manuel f dépôt sur une plaque de céramique biscuitée f chauffage dans un four de 0#1000 C en atmosphère normale / re froidissement lent au four minéral: *44 I procédé de production: vert brun iton 709 2 g + HCl 20 ml / trempage: 3 j f séchage sur ambré) clair plaque chauffante: .20 g + 50 cc résine de polyester transparente + li catalyseur ! broyage manuel / durcissement / irradié au rayonnement électronique à 305,082 rad minéraux: #26 + #96 / procédé de production: vert brun sombre 710 1 g + 1 g / 1093 C / 45 min (ton gris accentué) minéral: #34 / procédé de production: vert bouteille 711 pierre recouverte de 1000 ml acide acétique mousse f séchage naturel i prélèvement des cristaux sur la pierre / les cristaux sont chauffés 148 C / 10 min minéraux: #16 +#53 +#98 / procédé de production: #53 est chauffé 0t'760 C: 8 g + 96 g #98 f 815 C / 1 h: .50 g #16: vert mousse 712 - 871 C / 1 h # 713 -926 C / 1 h minéraux: #53 + #98 / procédé de production: vert mousse 714 853 est chauffé 0# 760 C: 8 g + 96 g #98 / 815 C / : h: .50 g + Na2CO3 .50 g / 871 C / 1 h minéral: #67 / procédé de production: vert mousse 715 2 g + Na2CO3 2 g / 0#482 C+ 1 h à 482 C / irradié au rayonnement γ à 63.88 Mrad minéral: #64 I procédé de prsduction: vert mousse + 716 5 g + NH4OH 25 ml / séchage naturel / irradié intense au rayonnement γ à 64.7 Mrad minéraux: *103 + #98 J procédé de production: vert mousse moyen 717 1 g + l 9 / 1093 C ! 20 min minéral: #67 / procédé de production: vert mousse 718 2 g + Na2CO3 2 g / 0#593 C + 1 h à 593 C accentué / irradié au rayonnement γ à 63.88 Mrad minéral: #67 J procédé de production: vert mousse 719 2 g + Na2CO3 2 g / 0# 537 C + 1 h à 537 C accentué et foncé / irradi au rayonnement γ à 424.7 Mrad minéral: #67 / procédé de production: vert mousse très 720 2 g + Na2CO3 2 g / 0# 537 C + 1 h à 537 C prononcé (léger / irradié au rayonnement γ à 64.7 Mrad ton bleu) minéral: #64 J procédé de production: vert lichen 721 1 g + NH4OH 5 ml I séchage naturel + foncé 722 1 2 + NH40H 20 mi / séchage naturel minéral: #28 / procédé de production: vert lichen foncé 723 2 g + Na2CO3 2 g / 482 C / 1 h [quasi noir] minéral: #56 / procédé de production: vert nacré clair 724 1 g + Na2CO3 2 g / 0# 982 C [mitoyen entre vert lichen Et vert olive, + vert olive que lichen) # vert nacré clair 725 s g + Na2CO3 3 g / 0# 982 C (mitoyen entre vert lichen et vert olive, + vert lichen qu'olivel minéral: #67 / procédé de production: vert gris pâle 726 poudre finement broyée et chauffée de 0# 648 C: .50 g + HNO3 15 ml / trempage: 2 j / séchage sur plaque chauffante: .20- 9 + 5u cc résine de polyester transparente + 1% catalyseur / broyage manuel f moulage / durcissement / irradié au rayonnement électro niqué à 305,082 rad354 minéral: #67 / proc6dé de production: vert gris beaucoup 727 finement broyée et chauffée de 0# 593 C: .50 + accentué que le g + HNO3 15 ml J trempage: 2 ; / séchage sur vert gris pâle plaque chauffante: .20 g + 50 cc résine de polyester transparente + 1% catalyseur f broyage manuel / moulage / durcissement / ir radié au rayonnement électronique à 305,082rad minéral: #6 f procédé de production: vert gris clair 728 4 g + H2SO4 200 mi i trempage: 4 sem. / sécha ge sur plaque chauffante / irradié au rayonne ment électronique à 302,831 rad minéral: t34 J procédé de production: vert gris 729 100 g + HNO3 100 ml / trempage: 5 m. / sécha ge naturel / 0#204 C minéral: #42 i procédé de production: vert gris + intense 730 1 g + l cc peinture émail synthétique blanc transparent pour l'auto / broyage manuel i ap plication sur une pièce de tole à carosserie mesurant 1" x 1" / irradié au rayonnement γ à 10 Mrad minéral: #8 f procédé de production: vert gris sombre 731 2 g + Na2CO3 2 g i 0# 926 OC + 1 h à 926 OC minéral: #6 / procédé de production: vert gris (reflet 732 4 g + H2SO4 200 ml / trempage: 4 sem. / séchabrun) + pâle que le ge sur plaque chauffante / irradié au rayonnevert gris moyen ment γ à 550.22 Mrad (ton brun) minéral: #4 i procédé de production: vert noir 733 2 g + Na2CO3 2 g / 0# 982 C + 1 h à 982 C / irradié au rayonnement γ à 424.7 Mrad minéraux: #53 + #98 / procédé de production: vert noir 734 1 g + 1 g + Na2CO3 2 g / 871 C / 1 h minéraux: #53 + #98 i procédé de production: vert noir 735 1 g + 1 g + Na2CO3 3 9 i 871 C / l h 736 1 g + 1 g + Na2CO3 3 g / 926 oC f 1 h 737 i g t i g + Na2CO3 4 g f 871 C / 1 h 738 2 g t 1 g + Na2CO3 1 g f 871 OC f 1 h 739 1 g + i g + Na2CO3 3 g / 871 C J 1 h 740 i g + i g + Na2CO3 4 g J 871 C J i h 741 1 g + 1 g + Na2CO3 1 g J 871 C I 1 h | 742 1 g + 1 g + Na2CO3 1 g / 926 C / 1 h 743 3 g #53 + Na2CO3 3 g + 1 g #98 J 926 OC J i h 744 1 g + 1 g + Na2CO3 2 g / 871 OC f 1 h | 745 1 g + 1 g + Na2CO3 2 g / 926 y / 1 h # 746 1 g + 1 g / 0# 926 C / refroidissement: 1 g + Na2CO3 1 g / 0#926 C minéral: *25 J procédé de production: vert noir intense 747 2 g + Na2CO3 2 g J 0#815 OC + l h à 815 C minéral: i97 i procédé de production: vert noir (ton 748 i g + 1 cc peinture émail synthétique blanc gris) transparent pour l'auto / broyage manuel J ap plication sur une pièce de tôle à carosserie mesurant 1" x 1" / irradié au rayonnement γ à 57.4 Mrad minéral: #9 / procédé de production: vert olive + clair 749 4 g + HCl 80 mi i trempage: 2 sem. ; séparaque le vert olive tion du liquide et du solide / séchage sur clair plaque chauffante / irradié au rayonnement γ à 70.4 Mrad minéral: *8 / procédé de production: vert olive clair 750 0#1093 C / poudre irradiée au rayonnement γ à 64.7 Mrad minéral: #11 I procédé de production: vert olive clair 751 6 g + HCl 50 ml / trempage: 2 sem. / séchage et intense sur plaque chauffante minéral: #9 i procédé de production: a) vert olive clair 752 4 g + HC1 80 ml / trempage: 2 sea. f séparab) vert olive + tion du liquide et du solide J séchage sur intense plaque chauffante i couleur du a) solide b) liquide minéraux: #26 + #29 / procédé de production: vert olive clair 753 1.50 #29 + .15 g *26 i 898 oC I 1 h # 754 1.50 g + 1.50 g / 915 C / 1 h minéral: #6 i procédé de production: vert [genre vert 755 4 g + HCl 100 ml / trempage: 2 sem. / séchage olivel sur plaque chauffante minéral: #6 I procédé de production: vert olive 756 250 g + HCl 1650 ml dans un bêcher de 2000 ml ou amiante entièrement recouverte de HCl dans un contenant en hauteur f trempage: i sem. I séchage sur plaque chauffante (formation de 2 couches de couleurs superposées) la couche en profondeur est irradiée au rayonnement élec tronique à 162,431 rad minéral: #11 / procédé de production: vert olive 757 2 g + Na2CO3 2 g / 0# 926 C + 1 h à 926 C minéraux: #18 + #20 I procédé de production: vert olive 758 1.50 g #18 + .50 g #26 1 1037 C: 25 g + H2SO4 20 ml / trempage: 3 j / séchage sur plaque chauffante minéraux: #26 + #29 / procédé de production: vert olive 759 1.50 g #29 + .50 g #26 / 1037 C / 1 h minéral: #50 / procédé de production: 4 g poudre déposés sur une pièce d'acier inoxydable mesurant l" x 1": vert [genre vert 760 760 C / 3 min / retrait immédiat blive] 761 760 C / 6 min / retrait immédiat minéral: #56 / procédé de production: 2 g + NaCO3 2 g: vert olive 762 0# 926 Cj + 1 h à 926 C # 763 0# 982 C + 1 h à 982 C minéral: i59 / procédé de production: vert olive 764 2 g + Na2CO3 2 g J 0# 926 OC + l h à 926 C mineral: #77 / procédé de production: 2 g + Na2CO3 2 g: vert olive 765 0# 815 C + 1 h à 815 C + foncé 766 Ot 871 C + 1 h à 871 C encore + foncé 767 0# 926 C + l h à 926 C encore + foncé 768 0#982 C + 1 h à 982 C encore + foncé 769 0#1037 C+ 1 h à 1037 C minéral: #87 / procédé de production: vert olive 770 0# 704 C: 3 g + HCl 25 ml / trempage: 4-5 j /séchage sur plaque chauffante minéral: t54 / procédé de production: vert olive + sombre 771 1% est mélangé à de la pâte de verre et le que le vert olive tout est fusionné à 1315 C / irradiation au rayonnement γ à 4.94 Mrad minéral: #8 / procédé de production: vert olive moyen 772 0# 1093 C / poudre irradiée au rayonnement # à 424.7 Mrad minéral: #28 J procédé de production: genre vert olive 773 5 g + NH4OH 25 ml / séchage naturel / irradié moyen et intense au rayonnement γ à 424.7 Mrad minéraux: #26 + #29 I procédé de production: vert olive moyen 774 1.50 g #29 + .50 g #26 / / 1010 C I l h minéraux: #5 + #64 / procédé de production: #5 est chauffé de 0#1037 C: 50 g + HCl 200 ml ou amiante recouverte de HCI / trempage: 1 sem. I séchage sur plaque chauffante; vert olive moyen 775 1 g + 0.28122 g #64 + 0.14061 Mg0 / broyage | vert olive un peu 776 1 g + 0.28122 g #64 + K2CO3 0.28122 g / + pâle que le vert broyage olive moyen # vert olive moyen 777 1 g + 0.28122 g #64 / broyage minéral: #6 / procédé de production: vert olive + in- 778 4 g + HCl 100 ml / trempage: 2 sem. / séchage tense et accentué sur plaque chauffante / irradié au rayonnement γ à 190.22 Mrad minéral: t15 / procédé de production: vert olive intense 779 30 g + HCl 100 ml / trempage: 24 h / séchage dans une étuve à 130 C minéral: #15 i procédé de production: vert olive prononcé 790 3 g + HCl 20 ml + 5 ml eau / trempage: 4-5 j / séchage sur plaque chauffante minéraux: #18 + #26 J procédé de production: vert olive vif 781 1 g + 1 g + 1 g SiC / 926 C / 1 h / re froidissement / 982 C / 15 h + 30 min minéral: #22 / procédé de production: vert olive intense 752 4 g + HNO3 100 ml J trempage: 2 sem. / sépara tion du ler liquide et du solide / séchage du ler liquide au dessicateur i ajout au même 50 lide de HNO3 100 ml / trempage: 2 sem. / sépa ration du 2e liquide et du solide J séchage au dessicateur du 2e liquide / séchage naturel du solide / 1e 2e liquide est irradié au rayonne ment γ à 64.7 rad minéral: #87 J procédé de production: vert olive 783 15 g + HCl 100 ml / trempage: 24 h / séchage prononcé sur plaque chauffante minéral: #7 / procédé de production: vert olive intense 784 2 g + Na2CO3 2 g f 0# 815 C + 1 h à 815 minéral: #9 / procédé de production: vert olive très 785 .81 g + Na2CO3 1.31 g / 926 C / 1 h / irraintense dié au rayonnement # à 65.65 Mrad minéral: #15 / procédé de production: vert olive très 786 40 g + HCl 100 ml / trempage: 5 m. / séchage intense naturel minéral: #15 / procédé de production: vert olive plus 787 4u g + HCl 100 mi I trempage: 5 m. / séchage intense que le vert naturel / irradié au rayonnement γ à 424.7 olive très intense Mrad minéral: #26 i procédé de production: vert olive + sombre 788 i g + .74 g poudre de coquille de moule / que le vert olive 926 C / 1 h / irradié au rayonnement γ à très intense 70.4 Mrad minéral: #27 / procédé de production: vert olive sombre 789 2 g + Na2CO3 2 g / 0# 871 C @ 1 h à 871 C minéral: #50 / procédé de production: vert olive sombre 790 .45 g + Na2CO3 .45 g / dépôt sur une vitre me surant 1" x 1" x 1/8" / 0# 926 C / refroidis sement lent au four minéral: *50 J procédé de production: vert olive sombre 791 150 y pâte de verre (sodalime) est collecté à l'état de fusion dans la fournaise (1200 C) sur une tige de métal / 2 g #50 sont saupou drés à la surface du verre I puis, le tout est réintroduit dans la fournaise et fondu à la flamme à 1200 C / puis, la collecte est déta chée de la tige de métal minéral: #56 / procédé de production: vert olive sombre 792 1 g + K2CO3 1 g / 0# 982 C minéraux: t73 + #76 1 procédé de production: vert olive un peu 793 0.14061 g 73 irradié au rayonnement γ à 2.26 + pâle que le vert Mrad + 0.1406i g sang de porc séché irradié olive foncé au rayonnement γ à 2.26 Mrad + 0.14061 g in digo irradié au rayonnement γ à 2.26 Mrad + 0.14061 g #76 irradié au rayonnement γ à 2.26 Mrad / broyage minéral: #73 / procédé de production: vert olive un peu 794 0.14061 g #73 irradié au rayonnement à 2.26 + pâle que le vert Mrad + 0.14061 g sang de porc séché irradié olive foncé au rayonnement γ à 2.26 Mrad + 0.14061 g in digo irradié au rayonnement γ à 2.26 Mrad + Na2CO3 0.28122 g / broyage minéral: i73 I procédé de production: vert olive foncé 795 0.14061 g #73 irradié au rayonnement γ à 2.26 Mrad + 0.14061 g sang de porc séché irradié au rayonnement γ à 2.26 Mrad + 0.14061 g in digo irradié au rayonnement γ à 2.26 Mrad / broyage minéral: #6 / procédé de production: vert olive + vif 796 250 g + HCl 1650 ml dans un bécher de 2000 ml que le vert olive ou amiante recouverte de HCl dans un contenant foncé en hauteur / trempage: l sem. / séchage sur plaque chauffante (formation de 2 couches de couleurs superposées) i la couche en profon deur est irradiée au rayonnement γ à 550.22 Mrad minéral: #22 I procédé de production: vert olive vif et 797 4 g + HCl 100 ml i trempage: 2 sem. I séparafoncé tion du liquide et du solide / séchage sur plaque chauffante / irradié au rayonnement γ à 424.7 Mrad minéral: #87 / procédé de production: vert olive foncé 798 3 g + HCl 25 ml i trempage: 3 j / séchage sur et intense plaque chauffante / irradié au rayonnement γ à 424.7 Mrad minéral: #91 I procédé de production: vert olive foncé 799 6 g pierres + 27.4 g ciment Portland + 13 cc eau / malaxage I moulage / durcisse ment i irradié au rayonnement γ à 18.85 Mrad minéral: #95 / procédé de production: vert olive foncé 800 0#1037 C: .30 g + HCl 50 ml / trempage: 2 sem. ! séparation du liquide et du solide i séchage sur plaque chauffante / irradi6 au rayonnement γ à 424.7 Mrad minéral: *22 I procédé de production: vert olive (léger 801 4 g + H2S04 100 ml J' trempage: 2 sem. / sépa ton vert menthe) ratio'n du liquide et du solide / séchage sur + foncé que ie plaque chauffante I irradié au rayonnement Y vert olive intense à 64.7 Mrad (ton vert menthe) minéral: #50 / procédé de production: vert olive clair 802 150 g pâte de verre (sodalime) est collecté (ton jaune) à l'état de fusion dans la fournaise (1200 C) sur une tige de métal J .45 g #50 est saupou dré à la surface du verre / puis, le tout est réintroduit dans la fournaise et fondu à la flamme à 1200 C / puis, la collecte est dé tachée de la tige de métal minéral: #15 / procédé de production: vert olive (ton 803 0# 537 C: 3 g + HCl 25 ml / trempage: 3 j / jaune) séchage sur plaque chauffante minéral: #15 i procédé de production: vert olive (ton 804 3 g + HCl 25 ml J trempage: 5 j / séchage sur jaune) [différent plaque chauffante de ci-dessus] minéral: #61 f procédé de production: vert olive (ton 805 2 g + Na2CO3 2 g / 0# 926 C + 1 h à 926 C jaune) minéral: #22 / procédé de production: vert olive (ton 806 4 g + HNOJ 100 ml f trempage: 2 sem. J séparajaune) un peu t tion du ler liquide et du solide 1 séchage au foncé dessicateur du ler liquide i ajout au même so lide de HNO3 100 ml / trempage: 2 sem. J sépa ration du 2e liquide et du solide J séchage au dessicateur du 2e liquide / séchage naturel du solide / le solide est irradié au rayonnement γ à 424.7 Mrad minéral: #50 f procédé de production: vert olive {léger 807 .45 g + Na2CO3 .45 g / dépôt sur une vitre meton jaune) un peu surant 1" x 1" x 1/8" / 0# 982 C / refroidis + clair que le sement lent au four vert olive sombre (ton jaune) minéral: #50 / procédé de production: vert olive moyen 808 150 g pâte de verre (sodalime) est collecté (ton jaune) à l'état de fusion dans la fournaise (1200 C) sur une tige de métal / 1 g *50 est saupoudré à la surface du verre / puis, ie tout est ré introduit dans la fournaise et fondu à la flamme à 1200 C / puis, la collecte est déta chée de la tige de métal minéral: #27 / procédé de production: vert olive prononcé 809 2 g + Na2CO3 2 g / 0# 1037 C + 1:45 h à (reflet orangé 1037 C / irradié au rayonnement γ à 64.7 Mrad localisé) minéral: #50 J procédé de production: vert olive sombre 810 l g poudre déposé sur une vitre mesurant i" (reflet orangé x 1" x 1/8" / 0# 815 C / refroidissement lent localisé) au four minéral: #54 J procédé de production: vert olive (léger 811 1% est mélangé à de la pâte de verre et le ton ambré) tout est fusionné à 1315 C / irradiation au rayonnement γ à 9.88 Mrad minéral: #15 / procédé de production: vert olive (ton 812 3 g + HNO3 5 ml + HCl 20 ml / trempage: 4-5 j brun) / séchage sur plaque chauffante minéral: #55 / procédé de production: vert olive (ton 813 2 g + Na2CO3 2 g / 0# 815 C + 1 h à 815 C brun) minéraux: #73 + #76 i procédé de production: vert olive (ton 814 1 g #73 + 0.1406i g indigo irradié au rayonbrun) plus pâle que nement Y à 2.26 Mrad + o 14061 g #76 / broyage le vert olive moyen (ton brun) minéral: #67 / procédé de production: vert olive moyen 815 593 C / 1 h / irradié au rayonnement γ à (ton gris) 424.7 Mrad minéral: #56 / procédé de production: vert nacré clair 816 1 g + Na2CO3 2 g / Ct 982 oC mitoyen entre vert olive et vert lichen minéral: #70 / procédé de production: vert mitoyen entre 817 i g + Na2C03 2 g í 0# 982 C vert olive et vert de phtalo minéral: #54 f procédé de production: vert sombre mitoyen 818 1% est mélangé à de la pâte de verre et le entre vert pomme et tout est fusionné à 1315 C vert olive minéral: #27 J procédé de production: vert mitoyen entre 819 2 g + H3PO4 20 ml J trempage: 3 j i séchage vert olive et vert sur bain de sable I irradié au rayonnement Y à pomme + intense et 424.7 Mrad foncé que le vert intense et foncé minéral: #53 / procédé de production: - 4 g + Na2CO3 4 g: vert olive mousse 820 0t 87l C | 821 0#982 C I - 4 g + Na2CO3 3 g: 822 0#871 C 823 0#982 C - @ 4 g + Na2CO3 2 g: 824 0#926 C 825 0#982 C - @ 4 g + Na2CO 1 g: | 826 0#926 C | 827 0#982 C | - 4 g + Na2CO3 4 g: | 828 0#871 C | 829 0#982 C | - 2 g + Na2CO3 4 g: | 830 0#871 C | 831 0#982 C | - 1 g + Na2CO3 4 g: 832 Ot 871 Oc 833 0#982 C - @ 2 g + Na2CO3 3 g: 834 0#926 C 835 0#982 C - @ 1 g + Na2CO3 3 g: 836 0t926 OC 837 0#982 C - 3 g + Na2CO3 1 g: 838 0#926 C 839 0#982 C I - 3 g + Na2CO3 2 g: 840 0#871 C 841 0#982 C - 1 g + Na2CO3 1 g: # 842 0#926 C # 843 0#982 C minéral: #53 I procédé de production: 3 g + Na2CO3 4 g 1 926 C: mitoyen entre rouge 844 15 min brun et vert olive mousse | | vert olive mousse 845 30 min + intense | encore + | 846 60 min # encore + 847 1:30 h minéraux: #53 + #93 f procédé de production: vert olive mousse 848 .50 g + .50 g + Na2CO3 .50 g / 926 C / 1 h minéraux: t53 + #98 / procédé de production: vert olive mousse 849 1 g + 1 g / 0#926 C / refroidissement: intense .50 g + Na2CO3 1 g / 0#926 C minéraux: #50 + #98 / procédé de production: vert pomme pâle i 850 .45 g + .45 g / dépôt sur une vitre mesurant jaune orangé påle 1" x 1" x 1/8" / 0#2787 C / refroidissement lent au four minéral: #11 J procédé de production: vert pomme clair 851 2 Q + Na2CO3 2 g / 0# 815 C + 45 min à 815 C minéral: #11 / procédé de production: vert pomme clair 852 pierre irradiée au rayonnement Y à 65 Mrad: et vif .30 g poudre irradiée + Na2CO3 .50 g / 926 C / 1 h minéral: #100 J procédé de production: a) vert pomme clair 853 60 g + H3PO4 100 ml f trempage: 3 sem. J sépa b) vert nacré clair ration du ler liquide et du solide J séchage c) gris clair sur plaque chauffante (hum.) J couleur de a) la 1ère couche de liquide en surface b) 2e couche de liquide c) du solide minéral: *101 / procédé de production: a) vert pomme clair 854 40 g + H3PO4 100 ml / trempage: 3 sem. J b) vert menthe clair séparation du ler liquide et du solide I sé c) gris brun chage sur plaque chauffante (hum.) / couleur du a) 1er liquide b) 2e liquide c) solide minéral: #17 / procédé de production: vert pomme + foncé 855 2 g + HNO3 15 ml + HCl 10 ml / trempage: 6 j et sombre que le I séparation du liquide et du solide i séchage vert pomme clair naturel / irradié au rayonnement γ à 65.65 Mrad minéral: #5 / procédé de production: a) vert pomme 856 250 g + HCl 1650 ml dans un bêcher de 2000 ml b) orange {léger ou amiante recouverte de HCl dans un contenant ton vert) c) orange en hauteur / trempage: 1 sem. / séchage sur clair plaque chauffante (formation de 3 couches de couleurs superposées) / couleur de la couche a) en profondeur b) mitoyenne c) en surface minéral: #5 / procédé de production: vert pomme 857 Ot 537 C: 3 9 + HCl 25 ml / séchage immédiat I sur plaque chauffante: .3 g + 5 cc résine i de polyester transparente + 1% catalyseur f broyage manuel i moulage J dépôt dans un con I tenant fermé d'un couvercle et déposé dans un four pour les plastiques à 37 OC jusqu'à dur | cissement | vert pomme 858 3 g + HCl 5 ml + 20 ml eau / trempage: 5 j / I séchage dans une étuve à 37 QC: .3 g + 50 cc résine de polyester transparente + 17. catalyseur / broyage manuel / moulage / dépôt dans un contenant fermé d'un couvercle et dé 1 posé dans un four pour les plastiques à37 OC | jusqu'à durcissement vert pomme 859 3 g + HCl 15 mi + 10 mi eau / trempage: 5 j I / séchage dans une étuve à 37 C: .3 g + 50 | cc résine de polyester transparente + 10 gouttes catalyseur / broyage manuel / mou lage J dépôt dans un contenant fermé d'un cou ivercle et déposé dans un four pour les plasti | ques à 37 C jusqu'à durcissement | vert pomme 860 3 g + HCl 15 ml + 10 ml eau / trempage: 5 j i / séchage dans une étuve à 37 C: .3 g + 50 | cc résine de polyester transparente + 8 I gouttes catalyseur / broyage manuel / mou lage i dépôt dans un contenant fermé d'un cou | vercle et déposé dans un four pour les plasti | ques à 37 C jusqu'à durcissement vert pomme 861 3 g + HCl 20 ml + 5 ml eau / trempage: 5 j I / séchage dans une étuve à 37 C: .3 g + 50 I cc résine de polyester transparente + 1.1 I catalyseur i broyage manuel I moulage J | dépôt dans un contenant fermé d'un couvercle I et déposé dans un four pour les plastiques à | 37 C jusqu'à durcissement | vert pomme 862 3 g + HCl 25 ml / trempage: 5 j / séchage dans une étuve à 37 OC; .3 g + 50 cc résine de polyester transparente + 1% catalyseur I broyage manuel I moulage J le contenant est | fermé pendant le durcissement | vert pomme 863 3 g + HCl 20 ml + 5 ml eau / trempage: 5 j / I séchage dans une étuve à 37 C: .3 g + 50 cc | résine de polyester transparente + 1% i catalyseur J broyage manuel / moulage J le | contenant est fermé pendant le durcissement | vert pomme 864 3 g + HCl 15 ml + 10 ml eau / trempage: 5 j I / séchage dans une étuve à 37' OC: .3 g + 50 cc résine de polyester transparente + 1% catalyseur / broyage manuel J moulage / le | contenant est fermé pendant le durcissement | vert pomme 863 3 g + HCl 10 ml + 15 ml eau / trempage: 5 j I / séchage dans une étuve à .37 OC: .3 g + 50 1 cc résine de polyester transparente + 1% 1 catalyseur J broyage manuel / moulage / le I contenant est fermé pendant le durcissement vert pomme 866 3 g + HCl 5 ml + 20 ml eau / trempage: 5 j f séchage dans une étuve à 37 OC: .3 9 + 50 cc résine de polyester transparente + 1% catalyseur J broyage manuel J moulage I le contenant est fermé pendant le durcissement minéral: #9 / procédé de production: vert pomme 867 .81 g + Na2CO3 1.31 g / 926 C / 1 h minéral: #22 / procédé de production: a) vert pomme 868 3 g + 20 ml solution de cyanure (KCN 5% b) vert turquoise + 95% eau distillée) / séchage naturel / couleur du a) liquide b) solide minéral: #27 / procédé de production: vert pomme 869 2 g + K2CO3 2 g / 0#982 C minéral: #28 J procédé de production: a) vert pomme 870 2 g + HC1 25 ml i séchage naturel J couleur b) jaune citron du a) liquide b) solide clair et vif minéraux: #50 + #98 / procédé de production: vert pomme 871 2 g + 2 g / 704 C / 1 h minéraux: #50 + #98 i procédé de production: vert pomme / orange 872 1 g + 1 g + 6.50 g poudre de verre (spruce caramel (reflet pine batch) i broyage manuel J dépôt sur une jaune) plaque de céramique .biscuitée / chauffage dans un four de 0#1000 C en atmosphère normale / refroidissement lent au four minéral: #50 J procédé de production: vert pomme; orange 873 1 g poudre + 27.4 g ciment Portland / jaune i gris + 13 cc eau I broyage manuel i moulage / durcissement J rajout de 1 g poudre sur le ciment soché i Ot 926 C minéral: #50 J procédé de production: vert pomme 874 1 g poudre + Na2CO3 i g / broyés et répartis sur la porcelaine i 0# 76Q OC minéraux: #50 t #54 J procédé de production: vert pomme 875 27.4 g ciment Portland + 13 cc eau + Na2CO3 i g t 1 g #54 f broyage manuel J mou lage / durcissement / rajout à la surface du ciment séché de 3 g #50 / 0# 926 C minéraux: #50 + #15 I procédé de production: vert pomme J orange 876 27.4 g ciment Portland + 5 g #15 + 13 cc eau I broyage manuel / moulage i durcisse ment / rajout à la surface du ciment séché de 3 g #50 / 0# 926 C minéral: 577 i procédé de production: a) vert pomme 877 8 g + H3PO4 100 ml / trempage: 4 ans J formab) blanc c) vert tion de 4 couches de couleurs superposées1 émeraude moyen dont les 2 premières sont liquides et les 2 en d) vert pelouse profondeur sont solides I séparation des 4 foncé (ton grise couches J séchage sur plaque chauffante (hua.) / couleur de ai ler liquide en surface bt 2e liquide c) lère couche de solide d) 2e couche de solide minéral: #28 I procédé de production: vert pomme + vif 87E 2 9 + HCl 25 ml J séchage naturel / le liquide que le vert pomme est irradié au rayonnement Y à 64.7 Mrad minéral: #9 / procédé de production: vert pomme + sombre 879 .81 g + Na2CO3 1.31 g / 926 C / 1 h / irrzaque le vert pomme dié au rayennement électronique à 305,200 rad minéral: #17 / procédé de production: vert pomme mitoyen 880 2 g + HNO3 20 ml + HCl 5 ml / trempage: 6 j / entre le clair et séparation du liquide et du solide 1 séchage le moyen naturel / le solide est irradié au rayonnement γ à 425.65 Mrad minéral: *64 J procédé de production: vert pomme moyen 881 2 g + H2SO4 20 ml / séchage naturel / irradié au rayonnement # à 424.7 Mrad minéral: #17 / procédé de production: vert pomme moyen 882 2 g + HNO3 20 ml + HCl 5 ml / trempage: 6 j / et vif séparation du liquide et du solide / séchage naturel / le liquide est irradié au rayonne ment γ à 425.65 Mrad minéral: t22 i procédé de production: vert pomme moyen 883 4 9 + @NO3 100 mi I trempage: 7 sem. / sépara- et vif tion du ler liquIde et du solide i séchage du ler liquide au dessicateur J ajout au même so lide de HNO3 100 ml / trempage: 2 sem. / sépa ration du 2e liquide et du solide / séchage au dessicateur du 2e liquide J séchage naturel du solide / le 2e liquide est irradié au rayonnement γ à 424.7 Mrad minéral: *11 J procédé de production: vert pomme vif 884 2 g + Na2CO3 2 g / 0# 871 C + 1 h à 871 # / irradié au rayonnement électronique à 3C2,831 rad minéral: #17 / procédé de production: a) vert pomme vif 885 12 g + HCl 40 ml / trempage: 3 j J séparation b vert pomme très du ler liquide et du solide J séchage naturel vif ci vert gris / ajout de HCl 100 ml au même solide J trempâle page: 3 j / séparation du 2e liquide et du solide / séchage sur bain de sable du 2e li quide / couleur du a) 2e liquide b ler liqui de c) solide séché naturellement minéral: #17 / procédé de production: vert pomme vif 886 12 g + HNOs 40 ml J trempage: 3 h J séparation du ler liquide et du solide / ajout au même solide de HNO3 40 ml / trempage: 1 j / sépara tion du 2e liquide et du solide I rajout au même solide de HNO3 40 ml / trempage: 5 j / séparation du 3e liquide et du solide / sécha ge sur bain de sable / le 2e liquide est irra dié au rayonnement γ à 64.7 Mrad minéral: *24 J procédé de production: a) vert pomme vif 887 5 g + HNO3 20 ml J trempage: 15 h / séparation b) vert pomme pâle du liquide et du solide / séchage naturel du c) vert pomme (ton ler liquide / retrait du dépôt de matière au jaune d) jaune fond du ler liquide J séchage naturel du dépôt [tend vers orange / ajout au même solide de HNO3 20 ml / trempa ge: 3 j / séchage naturel du 2e liquide / cou leur de a) ler liquide b) dépôt de matière au fond du 1er liquide c) 2e liquide d) solide minéral: #71 i procédé de production: vert pomme très vif 888 4 g + HCl 50 ml / trempage: 2 sem. / séchage sur plaque chauffante minéral: #17 f procédé de production: a) vert pomme très, 889 3 g + HCl 50 ml J trempage: 6 j / séparation très vif b) jaune du liquide et du solide / séchage naturel / canari très vif couleur du a) liquide b) solide minéral: #10 / procédé de production: vert pomme foncé 890 pierre irradiée au rayonnement Y à 65 Mrad: .76 g poudre irradiée + Na2CO3 1.26 g / 926 C / 1 h minéral: #27 i procédé de production: 2 g + Na2CO3 2 g: vert pomme foncé 891 0# 982 C + 1 h à 982 OC # 892 0# 1037 C+ 15 min à l037 C + foncé 893 0# 1037 C+ 1:45 h à 1037 C encore + foncé 894 0# 1037 C+ 2 h à 1037 C minéral: #51 / procédé de production: - 1 g + Na2CO3 2 g: vert pomme foncé 895 815 C / 1 h | 896 871 C / 1 h | - 1 g + Na2CO3 3 g: # 897 815 C / 1 h # 898 871 C / 1 h minéral: #107 i procédé de production: vert pomme foncé 899 pierre irradiée au rayonnement Y à 65 Mrad: / broyage / .25 g poudre + Na2CO3 1.25 g / 926 C / 1h minéral: i108 i procédé de production: vert pomme très 900 12 g + HNOs 40 ml i trempage: 1 sem. / séchage clair / beige sur bain de sable / irradié au rayonnement γ à rosé clair 423.88 Mrad minéral: #23 / procédé de production: vert pomme (ton 901 4 g + HNO3 50 ml / des le dépôt, entrée en jaune) + pâle que ébullition / immédiatement après l'ébullition, vert pomme clair séparation du liquide et du solide i repos des (ton jaune) 2 séparément pendant 1 sem. / séchage naturel / irradié au rayonnement γ à 64.7 Mrad minéral: #28 I procédé de production: vert pomme clair 902 1 g + NH4OH 4 ml / séchage naturel: .20 g + 50 (ton jaune) cc résine de polyester transparente + 1% catalyseur / broyage manuel / moulage f dur cissement / irradié au rayonnement γ à 11.4 Mrad minéraux: *50 + *98 i procédé de production: vert pomme clair 903 .45 g + .45 g i dépôt sur une vitre mesurant (reflet jaune 1" x 1" x 1/8" / 0# 815 C / refroidissement localisé) lent au four minéraux:#64 +#73 +#76 /procédé de production: vert pomme (ton 904 0.14061 g #64 irradié au rayonnement γ à 2.26 jaune) + pâle que Mrad + 0.14061 g *73 irradié au rayonnement 4 le vert pomme (ton à 2.26 Mrad + 0.14061 g #76 / broyage jaune) minéraux: #64 + #73 / procédé de production: vert pomme (ton 905 0.14061 g 64 irradié au rayonnement Y à 2.26 jaune) + påle que Mrad + 0.14061 g #73 irradié au rayonnement γ le vert pomme (ton # 2.26 Mrad + Na2CO3 0.28122 g / broyage jaune) minéraux: #64 + #73 / procédé de production: vert pomme (ton 906 0.14061 g #64 irradié au rayonnement γ à 2.26 jaune) Mrad + 0.14061 g #73 irradié au rayonnement γ à 2.26 Mrad / broyage minéral: #34 i procédé de production: vert pomme Iton 907 pierre recouverte de 1000 ml d'acide acétique jaune) I séchage naturel / prélèvement des cristaux sur la pierre: 5 g cristaux + NH40H 25 ml i séchage naturel: 1 g + l cc encre d'imprime rie blanc transparent i broyage manuel i 1 im pression sur papier blanc glacé / irradié au rayyonnement γ à 22.8 Mrad minéral: #27 / procédé de production: 2 g + Na2CO3 2 g: vert pomme (ton 908 0# 1037 C+ l h à 1037 C jaune} + foncé que le vert pomme foncé (ton jaune) # vert pomme (ton 909 0# 1037 C+ 1:30 h à 1037 C jaune) | clair et vif minéral: #17 / procédé de production: vert pomme moyen 910 2 g + HNO3 iO ml + HCl 15 mi / trempage: 6 j ! (ton jaune) séparation du liquide et du solide I séchage I naturel J le solide est irradié au rayonnement | γ à 425.65 Mrad # vert pomme moyen 911 2 g + HNO3 25 ml I trempage: 6 j / sépara (ton jaune orangé) tion du liquide et du solide / séchage naturel / le liquide est irradié au rayonnement γ 425.65 Mrad minéral: #23 / procédé de production: a) vert pomme clair 912 4 g + HNO3 50 ml / dès le dépôt, entrée en (ton orangé) b) brun ébullition / immédiatement après l'ébullition, chocolat clair séparation du liquide et du solide J repos des 2 2 séparément pendant 1 sem. i séchage naturel I / couleur du a) liquide b) solide # vert pomme (léger 913 le liquide est irradié au rayonnement Y à ton orangé; + inten- 424.7 Mrad se et foncé brune que le vert pomme orangé clair minéral: #11 J procédé de production: vert pomme (léger 914 2 g Na2CO3 2 g / 0# 871 C + 1 h à 871 C ton orange) irradié au rayonnement Y à 190.22 Mrad minéral: #15 / procédé de production: 20 g + NaOH 20 g: vert pomme påle 915 0#1065 C (ton beige crème) | un peu + accentué 916 0#1085 C | encore un peu 917 0#1090 C (reflet crème) | encore un peu 918 0#1093 C # encore (léger 919 0#1100 C reflet crème) minéral: #9 / procédé de production: vert pomme (ton 920 2 g + Na2CO3 2 g / 0#815 C + 15 min à brun) + sombre que 815 OC J irradié au rayonnement Y à 64.7 Mrad le vert pomme clair (ton brun) minéral: #27 i procédé de production: vert pomme foncé 921 2 g + Na2CO3 2 g / 0t1037 C+ 30 min à et intense léger 1037 OC ton gris) minéral: #11 / procédé de production: vert mitoyen entre 922 2 g + Na2CO3 2 g / Ot 815 C + l h à 815 OC vert pomme et vert menthe minéral: *15 f procédé de production: vert mitoyen entre 923 2 g + Na2CO3 2 g / 0#815 OC + 40 min à vert pomme et vert 815 C de Paris minéral: #67 / procédé de production: vert jaune très, 924 fine poudre chauffée 0#704 C + 4 h à 704 C: très clair 1 g + 5 g pyrex / broyage manuel J chauffa ge: 5 C par min de 0#1245 C + maintien pen dant' l h J refroidissement: 5 oC par min jus qu'à l'air ambiant I le tout en atmosphère d'air naturel minéraux: *5 + 98 / procédé de production: vert jaune clair 925 5 g #5 + HCl 200 mi ou amiante recouverte de HCl I / trempage: l sea. f séchage sur plaque chauf- # fante: .50 g + .50 g #98 / broyage # vert jaune moyen 926 irradié au rayonnement γ à 614.204 Mrad et mat minéral: #22 1 procédé de production: a) vert jaune 927 4 g + HCi 100 ml / trempage: 4 ans / sépara- b) jaune vert tion du liquide et du solide J séchage sur ce brun orangé bain de sable / couleur du a) liquide b) somoyen lide séché sur bain de sable @) solida séché sur plaque chauffante minéraux: #18 + #26 / procédé de production: vert jaune 928 .10 g #18 + !.50 g #26 / 926 oC ! i h | 929 .10 g #18 + 1 g #26 / 926 C / 1 h évolue @ vers 930 .10 g #18 + .50 g #26 / 926 C / 1 h | 931 .10 g #18 + .25 g #26 / 926 C / 1 h vert bleu 932 .10 g #18 + .10 g #26 / 926 C / 1 h | vert jaune 933 .25 g #18 + 1.50 g #26 / 926 C / 1 h | devient 934 .25 g #18 + 1 g #26 / 926 C / 1 h mitoyen entre vert 935 .25 g #18 + .50 g #26 / 926 C I 1 h bleu et vert jaune vert jaune encore 936 .25 g #18 + .25 g #26 / 926 C / 1 h + vert bleu # encore + vert bleu 937 .25 g #18 + .10 g #26 / 926 C / 1 h minéraux: #26 + #29 / procédé de production: vert pelouse noir 938 .10 g #29 + 1.50 g #26 / 926 C / 1 h | 939 .10 g #29 + 1 g #26 / 926 C / 1 h évolue vers 940 .10 g #29 + .50 g #26 / 926 C I l h | 941 .10 g #29 + .25 g #26 / 926 C / 1 h vert jaune 942 .10 g #29 + .10 g #26 / 926 C / 1 h | vert de tons 943 .25 g #29 + 1.50 g #26 / 926 C / 1 h variés qui va 944 .25 g #29 + l g #26 I 926 OC / X h | 945 .25 g #29 + .50 g #26 / 926 C / 1 h se rapprochant du 946 .25 g #29 + .25 g #26 / 926 C / 1 h vert jaune 947 .25 g #29 + .10 g #26 / 926 C / 1 h | vert jaune 948 1 g #29 + 1.50 g #26 / 926 C / 1 h # vert (ton jaune 949 1 g #29 + 1 g #26 / 926 C / 1 h accentué) minéral: #109 / procédé de production: vert jaune 950 3 g + HCl 50 ml / trempage: 2 sem. / séchage sur plaque chauffante minéral: #51 / procede de production: a) vert jaune 951 12 g + HCl 40 ml / trempage: 22 j / séparation b) vert jaune foncé du liquide et du solide / séchage naturel I couleur du a) solide b) liquide minéral: *27 / procédé de production: vert jaune intense 952 2 g + Na2CO3 2 g / 0 # 926 C + 1 h à 926 C # + foncé 953 irradié au rayonnement γ à 64.7 Mrad minéral: #78 I procédé de production: a) jaune clair 954 4 g + HNO3 80 ml / trempage: 2 sem. I sépara (léger ton vert) tion du liquide et du solide / séchage dans un bi orange moyen vif dessicateur i couleur du a) solide b) liquide minéral: #67 / procédé de production: jaune (léger ton 955 finement broyée et chauffée de 0 # 648 C: .50 vert) g + HNO3 15 ml / trempage: 2 j / séchage sur plaque chauffante minéral: *77 / procédé de production: jaune vert 956 0 # 1037 QC: 1 g + H2S04 50 ml / trempage: 2 sem. I séchage sur plaque chauffante minéral: #5 / procédé de production: jaune intense .951 0 # 1037 C: 50 g + HC1 200 ml ou amiante recou verte de HC1 / trempage: I sem. f séchage sur plaque chauffante / irradié au rayonnement γ à 190.22 Mrad minéral: #5 I procédé de production: jaune vert + foncé 958 50 g + HC1 200 ml ou amiante recouverte de HCl que le iaune vert / trempage: 1 sem. I séchage sur plaque chaufvif fante J irradié au rayonnement X à 614.20 Mrad minéral: #5 / procédé de production: jaune crème un peu 959 3 g + NHO3 25 ml / trempage: 3 j / séchage + clair que le jaune sur plaque chauffante: .50 g + 1 cc encre crème clair d'imprimerie blanc transparent i broyage ma nuel / 14 surimpressions sur papier blanc glacé / irradié au rayonnement X à 22.8 Mrad minéral: #5 / procédé de production: jaune crème clain 960 50 g + HCl 200 ml ou amiante recouverte de HCl / trempage: 1 sem. I séchage sur plaque chauf fante: .50 g + Na2CO3 .50 g / 0 # 1037 C / ir radié au rayonnement électronique à 305,200 rad minéraux: #5 + #16 I procédé de production: jaune crème clair 961 50 g #5 + HCl 200 ml ou amiante recouverte de HC1 / trempage: 1 sem. I séchage sur plaque chauffante: .50 g + .50 g #16 / irradié au rayonnement γ à 614.204 Mrad minéral: #106 I procédé de production: jaune de Naples 962 3 g + 5 g pyrex I broyage manuel / chauffaclair ge: 0t926 C + maintien pendant 2 h / le four est éteint / refroidissement lent au four / le tout en atmosphère d'air naturel minéral: #67 I procédé de production: jaune de Naples 963 poudre finement broyée et chauffée à 537 C- clair I l h jaune de Naples 964 pierre enrobée de pâte / 0 # 704 C I dégagée clair i de la pâtel refroidie + rechauffée de Ot 815 C à å l'air libre I prélèvement des cristaux sur | la pierre / leur couleur | jaune de Naples 965 pierre enrobée de påte / 871 C / 30 min / clair I refroidie + dégagée de la pâte + rechauffée | 0 # 815 C à l'air libre i prélèvement des | cristaux sur la pierre / leur couleur | | poudre finement brovée et chauffée: jaune de Naples 966 0 # 537 C # 967 0 # 648 C minéral: t67 I procédé de production: jaune de Naples 968 1 g + 6.50 g poudre de verre (spruce pine clair J vieux rose batch) / broyage manuel f dépôt sur une plaque J blanc laiteux de céramique biscuitée I chauffage dans un four de 0#1000 C en atmosphère normale / refroidissement lent au four minéral: #67 J procédé de production: pierre enrobée de pâte i 0 # 704 OC J dégagée de la pâte I refroidie I 0 # 815 C à l'air libre i prélèvement des cristaux sur la pierre: .35 g cristaux jaune de Naples 969 + HCl 25 ml I séchage naturel de tons variés 970 + HCl 20 ml + HNO3 5 ml 1 séchage naturel 1 971 + HCl 15 ml + HNO3 10 ml i séchage naturel 1 972 + HCl 10 ml + HNOs 15 ml 1 séchage naturel | 973 + HCl 5 ml + HNO3 20 ml / séchage naturel # 974 + HNO3 25 ml / séchage naturel minéral: #67 J procédé de production: genre jaune de 975 poudre finement broyée et chauffée 0 # 704 C: Naples .50 g + HNO3 15 ml / trempage: 2 j / séchage sur plaque chauffante minéral: #67 J procédé de production: jaune de Naples 976 poudre finement broyée et chauffée de (ton vert) 0 # 593 C minéral: *67 J procédé de production: poudre finement broyée et chauffée à: jaune de Naples 977 593 C J 1 h (ton vert) | jaune de Naples 978 648 C / 1 h (ton vert un peu + accentué) jaune de Naples 979 704 Oc li h (ton vert encore + accentué) minéraux: #b7 + #98 I procédé de production: jaune de Naples 980 2 g + 2 g / 704 C / 1 h (ton vert) minéral: #67 ss procédé de production: jaune de Naples 981 poudre finement broyée et chauffée à 593 C / (ton vert accentué) i h i irradiée au rayonnement X à 64.7 Mrad + foncé que le jaune de Naples (ton vert) minéral: #67 / procédé de production: jaune de Naples 982 poudre chauffée à 593 C i 1 h / irradiée au (ton vert accentué) rayonnement électronique à 302,831 rad + foncé que le jaune de Naples (ton vert) minéraux: *67 + *98 / procédé de production: 2 g + 2 g i 7Q4 C i i h I irradié au rayon nement Y à: jaune de Naples 983 64.7 Mrad vert (ton orangé ou rosé) | # jaune de Naples 984 424.7 Mrad vert + foncé [brun] et + accentué et un peu moins rosé minéral: #106 / procédé de production: jaune de Naples 985 3 g + 5 g pyrex / broyage manuel i chauffa (ton gris bleu) ge: 5 C par min de 0#1245 C + maintien pen dant 1 h / refroidissement: 5 C par min jus qu'à l'air ambiant I le tout en atmosphère d'air naturel / irradiation au rayonnement γ à 4.94 Mrad minéral: #5 / procédé de production: jaune très, très 986 5 g + H2SO4 100 ml / trempage: 2 sem. / séchaclair ge sur plaque chauffante / irradié au rayonne ment γ à 190.22 Mrad minéral: #67 I procédé de production: jaune très clair 987 0 # 704 OC + 4 h à 704 C: l g est saupoudré sur la partie arrondie d'une éprouvette en pyrex, chauffée à l'état de fusion avec une torche oxyacétylénique ; le pigment y adhère et le tout est immédiatement ramené à l'état de fusion avec la torche / le refroidissement à l'air ambiant est immédiat minéral: t5 t procédé de production: jaune clair 988 0 # 1037 C: 50 g + HCl 200 ml ou amiante recou verte de HCl / trempage: 1 sem. / séchage sur plaque chauffante / 37 C / 1 h minéral: #5 / procédé de production; jaune clair 989 50 g + HCl 200 ml ou amiante recouverte de HCl / trempage: 1 sem. / séchage sur plaque chauf fante: .50 g + Na2CO3 .50 g / irradié au rayonnement γ à 63.984 Mrad minéraux: #5 + #93 / procédé de production: jaune clair 990 50 g #5 + HCl 200 ml ou amiante recouverte de HCl / trempage: 1 sem. / séchage sur plaque chauffante: .50 g + .50 g #93 / irradié au rayonnement γ à 254.204 Mrad minéral: #67 / procédé de production: jaune clair 991 pierre chauffée de 0 # 760 C + 6 h à 760 C / formation progressive de cristaux à la surface du minéral non broyé / prélèvement des cristaux / couleur des cristaux minéraux: #5 + #16 / procédé de production: jaune clair 992 50 g #5 + HCl 200 ml ou amiante recouverte de HCl / trempage: 1 sem. / séchage sur plaque chauffante: .50 g + .50 g #16 / broyage minéraux: #5 + #16 / procédé de production: jaune + accentué 993 50 g #5 + HCl 200 ml ou amiante recouverte de HCl / trempage: 1 sem. / séchage sur plaque chauffante: .50 g + .50 g #16 / irradié au rayonnement électronique à 164,800 rad minéral: #67 / procédé de production: poudre finement broyée et chauffée de: jaune + accentué 994 0 # 704 C que le jaune clair # encore + accentué 995 0 # 704 C + 4 h à 704 C minéral: #5 / procédé de production: jaune et orange de 996 0 # 537 C: 3 g + HCl 25 ml / trempage: 3 m. / tons variés séchage sur plaque chauffante 997 0 # 593 C: 3 g + HCl 25 ml / trempage: 3 m. / séchange sur plaque chauffante 998 0 # 648 C: 3 g + HCl 25 ml / trempage: 3 m. / séchage sur plaque chauffante 999 0 # 704 C: 3 g + HCl 25 ml / trempage: 3 m. / séchage sur plaque chauffante 1000 0 # 815 C: 3 g + HCl 25 ml / trempage: 3 m. / séchage sur plaque chauffante 1001 0 # 871 C: 3 g + HCl 25 ml / trempage: 3 m. / séchage sur plaque chauffante 1002 0 # 1037 C: 3 g + HCl 25 ml / trempage: 3 m. / séchage sur plaque chauffante 1003 0 # 1093 C: 3 g + HCl 25 ml / trempage: 3 m. / séchage sur plaque chauffante | 1004 0 # 1148 C: 3 g + HCl 25 ml / trempage: 3 m. / | séchage sur plaque chauffante | | 1005 0 # 1204 C: 3 g + HCl 25 ml / trempage: 3 m. / séchage sur plaque chauffante # 1006 0 # 1260 C: 3 g + HCl 25 ml / trempage: 3 m. / séchage sur plaque chauffante minéral: 50; J procédé de production: jaune f brun i 1007 1 g est saupoudré à la surface de 150 9 de gris pâte de verre (sodlime), collectée à l'état de fusion dans la fournaise (1200 C) sur une tige de métal J puis, le tout est réintroduit dans la fournaise et fondu à la flamme à 1200 C / puis, la collecte est détachée de la tige de métal / 0#1000 C / refroidissement lent au four minéral: #50 J procédé de production: jaune 1008 27.4 9 ciment Portland + 13 cc eau / broyage manuel f moulage / durcissement i dé pât à la surface du ciment séché de 1 g #50 1 0 # 1037 C jaune i beige 1009 irradié au rayonnement γ à 18.85 Mrad minéral: #57 / procédé de production: jaune 1010 pierre irradiée au rayonnement laser UV pour 10 tirs sur une surface de 0.6 cm2 avec une énergie laser de 0.210 Joules ayant un flux de 1.2 x 107 W / cm2 pour donner une énergie totale de 2.2 Joules minéral: #5 / procédé de production: jaune + foncé que 1011 50 g + HCl 200 mi ou amiante recouverte de HCl le jaune / trempage: 1 sem. / séchage sur plaque chauf fante / irradié au rayonnement γ à 140.4 Mrad minéral: #5 I procédé de production: jaune + clair que 1012 0 # 1037 C: 50 g + HCl 200 ml ou amiante recoule jaune vif verte de HCl / trempage: 1 sem. / séchage sur plaque chauffante / irradié au rayonnement laser UV pendant 1U min sur une surface de 0.5 cm2 avec une énergie laser de 0. 180 Joules ayant un flux de 6.5 x 106 W / cm2 pour donner une énergie totale de 1,080 Joules minéral: #5 / procédé de production: jaune vif 1013 50 9 + HCl 200 mi ou amiante recouverte de HCl / trempage: 1 sem. I séchage sur plaque chauf fante jaune canari très 1014 irradié au rayonnement γ à 201.6 Mrad intense minéral: #79 J procédé de production: aì jaune citron 1015 4 9 + HCl 100 ml / trempage; 2 sem. / sépara- clair b) orange tion du liquide et du solide / séchage sur rouille moyen plaque chauffante / couleur du a) b) solide minéral: #106 / procédé de production: jaune citron clair 1016 2 g + 6.50 g poudre de verre (spruce pine I brun gris I blanc batch) J broyage manuel I dépôt sur une plaque laiteux de céramique biscuitée I chauffage dans un four de 0#1000 C en atmosphère normale / refroidissement lent au four minéral: #67 / procédé de production: jaune citron clair 1017 pierre enrobée de påte / 871 C / 30 min / refroidissement / la pierre est dégagée de la pate et rechauffée de 0 # 815 OC à l'air libre: .30 g cristaux + HCl 25 ml / séchage natu rel / une fois asséchés, chauffage sur une plaque chauffante / couleur des cristaux minéral: #67 I procédé de production: jaune citron 1018 0 # 704 OC + 4 h à 704 C: 1 g est saupoudré à la surface de 150 g de pâte de verre (soda lime), qui a été collecté à l'état de fusion dans la fournaise (1200 C) sur une tige de métal / puis, le tout est réintroduit dans la fournaise et fondu à la flamme à 1200 "C / puis, la collecte est détachée de la tige de métal minéral: #5 J procédé de production: a) jaune citron 1019 50 g + HCl 200 ml ou amiante recouverte de HCl b) vert pomme vif / trempage: l sem. / séchage sur plaque chauf fante: .50 g + Na2CO3 .50 g + HCl 40 mi / trempage: 5 j i séparation du liquide et du solide / séchage sur bain de sable / couleur du a) solide b) liquide minéral: #107 i procédé de production: jaune citron moyen 1020 6 g + HCl 50 ml / trempage: 2 sem. / séchage et vif sur plaque chauffante minéral: #83 i procédé de production: a) jaune citron vif 1021 4 g + HNCs 50 ml / trempage: 2 sem. / séparab) blanc tion du liquide et du solide / séchage naturel / couleur du a) liquide b) solide minéral: #5 i procédé de production: jaune citron vif 1022 50 g + HCl 200 ml ou amiante recouverte de HCl / trempage: l sem. J séchage sur plaque chauf fante I irradié au rayonnement Y à 102.4 Mrad minéral: 107 / procédé de production: jaune citron vif 1023 6 g + HCl 80 ml / trempage: 4 ans / séchage et puissant sur plaque chauffante minéral: #83 / procédé de production: jaune citron + 1024 4 g + HNO3 50 ml / trempage: 2 sem. / séparaintense et foncé tion du liquide et du solide / séchage naturel / le liquide est irradié au rayonnement γ à 70.4 Mrad minéral: #82 / procédé de production: jaune d'oeuf 1025 4 g + HNO3 20 ml / trempage: 3 j / séchage sur plaque chauffante minéral: #109 / procédé de production: jaune d'oeuf 1026 3 g + HCl 50 ml J trempage: 2 sem. / séchage (reflet orangé) sur plaque chauffante / irradié au rayonnement γ à 424.7 Mrad minéral: #37 f procédé de production: a) jaune d'oeuf vif 1027 i2 g + HCl 40 ml í trempage: 14 j / séparation b) jaune vif du liquide et du solide / séchage naturel / couleur du a) liquide b) solid minéral: *5 / procédé de production: jaune d'oeuf vif 1028 0 # 1037 C:50 g + HCl 200 ml / trempage: 1 et lumineux (ton sem. / séchage sur plaque chauffante / orangé accentué) 704 C / 1 h / irradié au rayonnement γ à 550.22 Mrad minéral: #8 i procédé de production: jaune d'oeuf vif 1029 1 g + HCl 50 ml J trempage: 2 sem. / séchage sur plaque chauffante / irradié au rayonnement γ à 64.7 Mrad minéral: #83 J procédé de production: jaune d'oeuf vif 1030 0 # 1037 C:1 g + H2S04 50 ml I trempage: 2 sem. f séchage sur plaque chauffante / irradié au rayonnement électronique à 302,831 rad minéral: #90 / procédé de production: jaune d'oeuf vif 1031 12 g + HCl 40 ml / séchage naturel / irradié au rayonnement γ à 63.88 Mrad minéral: #5 / procédé de production: jaune d'oeuf + fort 1032 50 g + HCl 200 ml ou amiante recouverte de HCl et foncé que le i trempage: 1 sem. / séchage sur plaque chaufjaune d'oeuf vif fante I irradié au rayonnement Y å 287.3 Mrad minéral: #5 / procédé de production: jaune d'oeuf très 1033 0 # 1037 C:50 g + HCl 200 ml ou amiante recouvif (ton orangé verte de HCl / trempage: 1 sem. i séchage sur accentué) plaque chauffante / 315 C / 1 h / irradié au rayonnement γ à 550.22 Mrad minéral: #27 / procédé de production: jaune d'oeuf (très 1034 2 g + Na2CO3 2 g / 0 # 1037 C+ 2 h à 1037 C: léger reflet vert) l g + 13.7 g ciment Portland + 6.50 cc eau / broyage manuel / moulage I durcisse ment / irradié au rayonnement Y à 18.85 Mrad minéral: #5 / procédé de production: jaune marguerite 1035 50 g + HCl 200 ml ou amiante recouverte de HCl tres vif / trempage: 1 sem. I séchage sur plaque chauf fante i irradié au rayonnement Y à 360 Mrad minéral: #77 / procédé de production: jaune soleil 1036 0 # 1037 C:1 g + HCl 80 ml / trempage: 2 sem.